(57)【要約】【課題】成形精度及びボイド率を効果的に改善しうる管状体の製造方法の提供。【解決手段】本発明の管状体の製造方法は、マンドレル２に繊維強化樹脂部材を巻回して中間成形体６を得る工程と、上記中間成形体６の外周面にラッピングテープを巻き付けるテープ巻き付け工程と、上記ラッピングテープが巻き付けられた上記中間成形体６を加熱する硬化工程と、上記硬化工程の後に上記マンドレル２の引き抜き及び上記ラッピングテープの除去を行って硬化管状体を得る工程とを含む。上記ラッピングテープとして織物テープ８が用いられている。上記硬化管状体の繊維含有率Ｚ２（質量％）から上記中間成形体６の繊維含有率Ｚ１（質量％）を引いた値（Ｚ２−Ｚ１）が３質量％以上３０質量％以下である。上記繊維強化樹脂部材に、繊維含有率Ｒ１が５０質量％以上７０質量％以下である繊維強化樹脂部材が含まれている。管状体の一例は、ゴルフクラブシャフトである。【選択図】図２
2010120191.tif 000002
【特許請求の範囲】
【請求項１】
マンドレルに、繊維とマトリクス樹脂とを含む繊維強化樹脂部材を巻回して中間成形体を得る工程と、
上記中間成形体の外周面に、張力を付与しつつラッピングテープを巻き付けるテープ巻き付け工程と、
上記ラッピングテープが巻き付けられた上記中間成形体を加熱することにより、上記マトリクス樹脂を硬化させる硬化工程と、
上記硬化工程の後に上記マンドレルの引き抜き及び上記ラッピングテープの除去を行って硬化管状体を得る工程とを含み、
上記ラッピングテープとして織物テープが用いられており、
上記中間成形体の繊維含有率がＺ１（質量％）であり、上記硬化管状体の繊維含有率がＺ２（質量％）であるとき、差（Ｚ２−Ｚ１）が３質量％以上３０質量％以下であり、
上記繊維強化樹脂部材に、繊維含有率Ｒ１が５０質量％以上７０質量％以下である繊維強化樹脂部材が含まれている繊維強化樹脂製の管状体の製造方法。
【請求項２】
上記テープ巻き付け工程が、
上記中間成形体の外周面に織物テープを巻き付ける第一巻き付け工程と、この第一巻き付け工程の後に樹脂フィルムテープを巻き付ける第二巻き付け工程とを含む請求項１に記載の繊維強化樹脂製の管状体の製造方法。
【請求項３】
上記第一巻き付け工程において上記織物テープに付与される引張応力Ｔ１が５（Ｍｐａ）以上１５０（Ｍｐａ）以下である請求項２に記載の製造方法。
【請求項４】
上記第一巻き付け工程において上記織物テープに付与される引張応力がＴ１とされ、上記第二巻き付け工程において上記樹脂フィルムテープに付与される引張応力がＴ２とされるとき、比（Ｔ１／Ｔ２）が０．１以上０．９５以下である請求項２に記載の製造方法。
【請求項５】
上記樹脂フィルムテープの内面に、シリコン系又はフッ素系のコーティング材が設けられている請求項２に記載の製造方法。
【請求項６】
上記硬化工程が、
７０℃以上９０℃以下の温度で１２０分以上４３２０分以下の時間に亘って加熱する第一加熱ステップと、
上記第一加熱ステップの後になされ、１２０℃以上２００℃以下の温度で１０分以上６０分以下の時間に亘って加熱する第二加熱ステップとを含む請求項２に記載の製造方法。
【請求項７】
上記テープ巻き付け工程が、
上記中間成形体の外周面に織物テープを巻き付ける第一巻き付け工程と、この第一巻き付け工程の後にゴムテープを巻き付ける第二巻き付け工程とを含む請求項１に記載の繊維強化樹脂製の管状体の製造方法。
【請求項８】
上記第一巻き付け工程において上記織物テープに付与される引張応力Ｔ１ａが５（Ｍｐａ）以上１５０（Ｍｐａ）以下である請求項７に記載の製造方法。
【請求項９】
上記第一巻き付け工程において上記織物テープに付与される引張応力がＴ１ａとされ、上記第二巻き付け工程において上記ゴムテープに付与される引張応力がＴ２ａとされるとき、比（Ｔ２ａ／Ｔ１ａ）が０．１以上である請求項７に記載の製造方法。
【請求項１０】
上記ゴムテープの内面に、シリコン系又はフッ素系のコーティング材が設けられている請求項７に記載の製造方法。
【請求項１１】
上記硬化工程が、
７０℃以上９０℃以下の温度で１２０分以上４３２０分以下の時間に亘って加熱する第一加熱ステップと、
上記第一加熱ステップの後になされ、１２０℃以上２００℃以下の温度で１０分以上６０分以下の時間に亘って加熱する第二加熱ステップとを含む請求項７に記載の製造方法。
【請求項１２】
上記ラッピングテープが織物テープのみである請求項１に記載の繊維強化樹脂製の管状体の製造方法。
【請求項１３】
上記テープ巻き付け工程において上記織物テープに付与される引張応力Ｔ１ｂが５（Ｍｐａ）以上１５０（Ｍｐａ）以下である請求項１２に記載の製造方法。
【請求項１４】
上記テープ巻き付け工程において巻き付けられた上記織物テープのラッピング層数Ｌ１が、管状体のチップ端位置Ｔｐ１から管状体のバット端位置Ｂｔ１までの全ての点において１層以上である請求項１２に記載の製造方法。
【請求項１５】
上記硬化工程が、
７０℃以上９０℃以下の温度で１２０分以上４３２０分以下の時間に亘って加熱する第一加熱ステップと、
上記第一加熱ステップの後になされ、１２０℃以上２００℃以下の温度で１０分以上６０分以下の時間に亘って加熱する第二加熱ステップとを含む請求項１２に記載の製造方法。
【請求項１６】
請求項１から１５のいずれかに記載された製造方法により製造された管状体。
【請求項１７】
ボイド率Ｒｂが０．５％以下である請求項１６に記載の管状体。
【発明の詳細な説明】
【技術分野】
【０００１】
本発明は、繊維強化樹脂製の管状体の製造方法及びこの製造方法により製造された管状体に関する。
【背景技術】
【０００２】
近年、非力な高齢者や女性ゴルファーの増加に伴い、わずかな力でも飛距離を伸ばすことのできるゴルフクラブシャフト（以下、単にシャフトともいう）の開発が望まれている。中でもシャフトの軽量化は、この問題を解決する有効な手段の一つと考えられ、様々な取り組みがなされてきた。
【０００３】
この取り組みとして、材料面では、まず、スチールからＣＦＲＰ（炭素繊維強化プラスチック）への変更が挙げられる。また、同じＣＦＲＰでも、カーボン繊維の強度を向上させること、樹脂の物性を変更すること又はカーボン繊維と樹脂との密着強度を向上させること等により、シャフト全体の強度を向上させ、その分シャフト重量を低減している。また、構造面での取り組みとして、強度が向上する角度に繊維を配向又は積層させて強度を向上させることにより、その強度向上分の重量を低減してきた。
【０００４】
繊維強化樹脂製の管状体（以下、ＦＲＰ管状体ともいう）は、様々な用途で用いられている。ＦＲＰ管状体の製造方法として、ラッピングテープを用いた製造方法が公知である。この製造方法では、マンドレル（芯金）にシート状のＦＲＰ材料を巻き付けた後、所定の張力を付与しつつ樹脂テープを巻き付ける。この樹脂テープは、一般にラッピングテープとも称されている。このラッピングテープにより、成形圧力が付与される。
【０００５】
このラッピングテープは、最終的には除去される。この除去を容易とするため、離型性の高いラッピングテープが好ましい。特開２００２−１４４４３９号公報には、離型性を高める目的で、内面が織物文様であるラッピングテープを開示する。具体的には、織物と樹脂フィルムとが一体とされたラッピングテープが開示されている。
【特許文献１】特開２００２−１４４４３９号公報
【発明の開示】
【発明が解決しようとする課題】
【０００６】
ＣＦＲＰ製シャフトを軽量化する目的で、上記の通り、繊維や樹脂の強度、あるいは、繊維と樹脂との密着を高めることでシャフト全体の強度を高め、強度向上分の重量を低減する方法が採られてきた。そして、それらの方法によりシャフトの軽量化が図られてきた。しかしながら強度を向上させてその分軽量化するという開発にも限界がある。一方、ゴルファーのニーズには限界が無く、少しでも飛距離を伸ばすことが求められている。飛距離の増加を実現する手段の一つがシャフトの軽量化であり、シャフト軽量化への要求は尽きない。この要求を実現するために、シャフトに必要な最低限の強度は維持しつつ、シャフト剛性に関わる特性（フレックスやトルク）は犠牲にするという手法が採られてきた。しかしこの手法による軽量化も限界にきており、剛性の低下もクラブとしての機能に支障をきたすところまできている。如何にシャフトの剛性を維持したまま更なる軽量化を図るかが重要である。
【０００７】
シャフトの剛性を維持したまま軽量化を実現する手段として、繊維含有率の高いＣＦＲＰを使用することが考えられる。つまり、管状体の成形品としての強度や剛性を主として担う繊維の含有率を高めることにより、単位重量当たりの強度や剛性が高まり、軽量化が図られる。しかしながら、繊維含有率の高いＣＦＲＰでの成形は、タック性が不足しているため、成形しにくい上に、繊維強化樹脂部材層間に空気が入り込みやすい。またこの場合、材料自体にも空気が多く含まれることになるため、管状体全体に空気が多く入り込む。この空気はボイドとなり、管状体の強度や耐久性を低下させうる。
【０００８】
このように、軽量化を図りながら、強度と剛性とを同時に維持することは困難である。
【０００９】
また、上記従来技術のラッピングテープでは、織物と樹脂フィルムとで伸び率が異なるため、張力を付与した際に織物と樹脂フィルムとが部分的に分離したり、テープが捻れたり、テープが湾曲したり、成形圧力がばらついたりする現象が発生しうる。これらの現象により、ＦＲＰ管状体の表面が不均一となりやすく、不良品の発生又は強度の不均一が生じやすい。
【００１０】
ところで、軽量で且つ強度の高いＦＲＰ管状体は、様々な用途において有用である。このＦＲＰ管状体、例えばゴルフクラブシャフトでは、軽量化が望まれている。軽量なゴルフクラブシャフトは、ヘッドスピード及び飛距離の増大に寄与しうる。本発明では、新たな技術思想に基づき、成形精度が向上し、ＦＲＰ管状体のボイド率が低下しうる製造方法を見いだした。成形精度の向上は、強度の向上に寄与しうる。ボイド率の低下は、強度の向上に寄与しうる。強度の向上は、シャフトの軽量化に寄与しうる。この製造方法においては、材料及びラッピングテープが従来と異なる。
【００１１】
本発明の目的は、成形精度及びボイド率を効果的に改善しうる管状体の製造方法の提供にある。
【課題を解決するための手段】
【００１２】
本発明の製造方法は、マンドレルに、繊維とマトリクス樹脂とを含む繊維強化樹脂部材を巻回して中間成形体を得る工程と、上記中間成形体の外周面に、張力を付与しつつラッピングテープを巻き付けるテープ巻き付け工程と、上記ラッピングテープが巻き付けられた上記中間成形体を加熱することにより、上記マトリクス樹脂を硬化させる硬化工程と、上記硬化工程の後に上記マンドレルの引き抜き及び上記ラッピングテープの除去を行って硬化管状体を得る工程とを含む。上記ラッピングテープとして織物テープが用いられている。上記中間成形体の繊維含有率がＺ１（質量％）であり、上記硬化管状体の繊維含有率がＺ２（質量％）であるとき、差（Ｚ２−Ｚ１）が３質量％以上３０質量％以下である。上記繊維強化樹脂部材に、繊維含有率Ｒ１が５０質量％以上７０質量％以下である繊維強化樹脂部材が含まれている。
【００１３】
好ましくは、上記テープ巻き付け工程が、上記中間成形体の外周面に織物テープを巻き付ける第一巻き付け工程と、この第一巻き付け工程の後に樹脂フィルムテープを巻き付ける第二巻き付け工程とを含む。
【００１４】
好ましくは、上記第一巻き付け工程において上記織物テープに付与される引張応力Ｔ１が５（Ｍｐａ）以上１５０（Ｍｐａ）以下である。
【００１５】
好ましくは、上記第一巻き付け工程において上記織物テープに付与される引張応力がＴ１とされ、上記第二巻き付け工程において上記樹脂フィルムテープに付与される引張応力がＴ２とされるとき、比（Ｔ１／Ｔ２）が０．１以上０．９５以下である。
【００１６】
好ましくは、上記樹脂フィルムテープの内面に、シリコン系又はフッ素系のコーティング材が設けられている。
【００１７】
好ましくは、上記硬化工程が、７０℃以上９０℃以下の温度で１２０分以上４３２０分以下の時間に亘って加熱する第一加熱ステップと、上記第一加熱ステップの後になされ、１２０℃以上２００℃以下の温度で１０分以上６０分以下の時間に亘って加熱する第二加熱ステップとを含む。
【００１８】
好ましくは、上記テープ巻き付け工程が、上記中間成形体の外周面に織物テープを巻き付ける第一巻き付け工程と、この第一巻き付け工程の後にゴムテープを巻き付ける第二巻き付け工程とを含む。
【００１９】
好ましくは、上記第一巻き付け工程において上記織物テープに付与される引張応力Ｔ１ａが５（Ｍｐａ）以上１５０（Ｍｐａ）以下である。
【００２０】
好ましくは、上記第一巻き付け工程において上記織物テープに付与される引張応力がＴ１ａとされ、上記第二巻き付け工程において上記ゴムテープに付与される引張応力がＴ２ａとされるとき、比（Ｔ２ａ／Ｔ１ａ）が０．１以上である。
【００２１】
好ましくは、上記ゴムテープの内面に、シリコン系又はフッ素系のコーティング材が設けられている。
【００２２】
好ましくは、上記ラッピングテープが織物テープのみである。
【００２３】
好ましくは、上記テープ巻き付け工程において上記織物テープに付与される引張応力Ｔ１ｂが５（Ｍｐａ）以上１５０（Ｍｐａ）以下である。
【００２４】
好ましくは、上記テープ巻き付け工程において巻き付けられた上記織物テープのラッピング層数Ｌ１が、管状体のチップ端位置Ｔｐ１から管状体のバット端位置Ｂｔ１までの全ての点において１層以上である。
【００２５】
好ましい管状体は、上記いずれかの製造方法により製造される。より好ましい管状体は、ボイド率Ｒｂが０．５％以下である。
【発明の効果】
【００２６】
繊維強化樹脂部材の繊維含有率Ｒ１が低いため、成形精度が向上しうる。また、織物テープが用いられることにより、硬化工程においてマトリクス樹脂が排出される。マトリクス樹脂とともに、ボイドも排出されうる。本発明により、軽量で且つ高強度な管状体が得られうる。
【発明を実施するための最良の形態】
【００２７】
以下、適宜図面が参照されつつ、好ましい実施形態に基づいて本発明が詳細に説明される。
【００２８】
本実施形態の製造方法では、ラッピングテープが用いられる。以下の実施形態では、ラッピングテープの使用方法として、次の３通りの方法が採用される。
（１）ラッピングテープとして、織物テープと樹脂フィルムテープとが用いられる
（２）ラッピングテープとして、織物テープとゴムテープとが用いられる。
（３）ラッピングテープとして、織物テープのみが用いられる。
【００２９】
先ず、ラッピングテープとして織物テープと樹脂フィルムテープとが用いられる実施形態が、図１から図４を参照しつつ、説明される。
【００３０】
図１は、本発明の第一実施形態に係る製造方法を説明するための図である。ここでは、管状体の製造方法の一例として、ゴルフクラブシャフトの製造方法が説明される。この製造方法では、先ず、マンドレル２と繊維強化樹脂部材４とが用意される。典型的なマンドレル２の材質は、鋼等の金属である。マンドレル２の中心軸線は、略直線である。マンドレル２の断面形状は、円形である。マンドレル２は、テーパーを有している。このテーパーにより、マンドレル２は、その一端に近づくほど細くなされている。マンドレル２は、部分的にパラレルであってもよい。換言すれば、マンドレル２は、部分的に直径が一定の部分を有していても良い。マンドレル２の全体において直径が一定であってもよい。
【００３１】
マンドレル２は、管状体の内面を成形する。マンドレル２の形状により、管状体の中空部の形状が決定される。後述されるように、マンドレル２は、後の工程において引き抜かれる。この引き抜きが容易となるように、好ましくは、マンドレル２の表面に離型剤が塗布される。
【００３２】
本実施形態では、先ず、マンドレルに、繊維強化樹脂部材が巻回される工程がなされる。この工程が、以下、巻回工程とも称される。
【００３３】
巻回工程に先立ち、繊維強化樹脂部材が用意される。本実施形態では、繊維強化樹脂部材は、シート状である。繊維強化樹脂部材は、プリプレグ４である。この製造方法では、シート状の繊維強化樹脂部材が巻回される。この製造方法は、シートワインディング製法とも称される。なお、繊維強化樹脂部材として、プリプレグ４の他、液状の樹脂に含浸させた繊維が例示される。この繊維を用いた製法の一例は、いわゆるフィラメントワインディング製法である。本製造方法は、フィラメントワインディング製法にも適用されうる。
【００３４】
プリプレグ４は、繊維とマトリクス樹脂とを含む。この繊維は、炭素繊維である。プリプレグ４の炭素繊維は、一方向に配向している。後述されるように、この繊維は、炭素繊維以外でもよい。高強度で且つ軽量な管状体とする観点から、炭素繊維が好ましい。巻回工程において、マトリクス樹脂は、完全には硬化していない。よってプリプレグ４は柔軟性を有する。この柔軟性は、プリプレグ４のマンドレル２への巻回を許容する。なお、後述されるように、マトリクス樹脂は限定されず、好ましくはエポキシ樹脂である。
【００３５】
巻回工程の前に、プリプレグ４は、所望の形状に切断される。図１の実施形態では、６枚のプリプレグ４が用いられる。図１の実施形態では、切断されたプリプレグ４の例として、シートｓ１からｓ６が示されている。プリプレグ４は、いわゆるアングル層用シートｓ１、ｓ２と、ストレート層用シートｓ３、ｓ５、ｓ６と、フープ層用シートｓ４とを含む。プリプレグ４は、シャフトの全長に亘って設けられる全長シートｓ１からｓ５と、シャフト長手方向の一部に設けられる部分シートｓ６とを含む。なお、プリプレグ４の仕様は限定されない。プリプレグ４の枚数は限定されない。プリプレグ４の形状、厚み、繊維種類等は限定されない。
【００３６】
巻回工程では、シートｓ１からシートｓ６までが、順次マンドレル２に巻回される。巻回に先立ち、シートｓ２は、シートｓ１に貼り合わせられる。この貼り合わされたシート群がマンドレル２に巻回される。この貼り合わせにおいて、シートｓ２は、裏返される。この裏返しにより、シートｓ１の繊維とシートｓ２の繊維とは、互いに逆方向に配向する。図１において各シートｓ１からｓ６に記載は角度が記載されている。この角度は、シャフト軸方向と繊維の配向方向とのなす角度θ１を示している。
【００３７】
シートｓ１からｓ６の巻回は、例えば人力によりなされる。巻回機（ローリングマシンとも称される）が用いられても良い。巻回工程により、中間成形体６が得られる。中間成形体６は、巻き付けられたプリプレグ４により構成されている。中間成形体６の断面は、渦巻き状の層よりなる。この層は、プリプレグ４により形成されている。
【００３８】
管状体の剛性及び強度を高める観点から、繊維強化樹脂部材（プリプレグ４）の繊維含有率Ｒ１は、５０質量％以上が好ましく、５５質量％がより好ましい。繊維含有率が小さい（樹脂含有率が大きい）プリプレグは、粘着性（タック性）に優れる。更に、繊維含有率が小さい（樹脂含有率が大きい）プリプレグは、柔軟である。繊維含有率Ｒ１が小さいプリプレグは、巻きつけやすい。繊維含有率Ｒ１が低いプリプレグでは、皺等の巻き付け不良が起こりにくい。巻き付け不良を有する中間成形体は、硬化工程において、そのまま硬化する。巻き付け不良は、成形不良を意味する。成形精度を高める観点から、繊維含有率Ｒ１は、７０質量％以下が好ましく、６５質量％以下がより好ましい。繊維含有率Ｒ１は、裁断されたプリプレグのそれぞれにおいて定まる。図１の実施形態において、繊維含有率Ｒ１は、シートｓ１、ｓ２、ｓ３、ｓ４、ｓ５及びｓ６のそれぞれについて定まる。少なくとも一枚のシートの繊維含有率Ｒ１が、上記好ましい範囲を満たせばよい。一部の繊維強化樹脂部材において、繊維含有率Ｒ１が７０質量％を超えてもよい。繊維含有率Ｒ１は、繊維強化樹脂部材（プリプレグ）の製品データに基づき決定されうる。
【００３９】
繊維含有率Ｒ１が小さい（樹脂含有率が大きい）場合、繊維含有率Ｚ１（後述）が小さくなりやすい。繊維含有率Ｚ１が小さい場合、硬化工程中において織物テープに移動するマトリクス樹脂が増加しやすい。つまり、繊維含有率Ｒ１が小さい場合、後述される差（Ｚ２−Ｚ１）が大きくなりやすい。織物テープに移動するマトリクス樹脂が増加すると、マトリクス樹脂とともに織物テープに移動する気泡も増加しやすい。よって、差（Ｚ２−Ｚ１）が大きい場合、ボイド率が低下しやすい。また、差（Ｚ２−Ｚ１）が大きい場合、管状体が軽量化される。これらの観点からも、繊維含有率Ｒ１は、７０質量％以下が好ましく、６５質量％以下がより好ましい。
【００４０】
繊維強化樹脂部材（プリプレグ）の生産工程においては、一方向に引きそろえた炭素繊維にマトリクス樹脂を含浸させる。炭素繊維の割合が多い場合、繊維強化樹脂部材の生産工程において空気が入り込みやすい。逆に、マトリクス樹脂の割合が多い場合、繊維強化樹脂部材（プリプレグ）の生産工程において空気が入り込みにくい。このため、繊維含有率Ｒ１が小さい場合、繊維強化樹脂部材に含まれるボイドは、比較的少ない。繊維含有率Ｒ１が大きい場合、繊維強化樹脂部材に含まれるボイドは、比較的多い。この観点からも、繊維含有率Ｒ１は、７０質量％以下が好ましく、６５質量％以下がより好ましい。
【００４１】
繊維含有率Ｒ１が上記好ましい範囲である繊維強化樹脂部材の含有率Ｒｘは限定されない。繊維含有率Ｒ１を好ましい範囲とした場合に得られる利点をより高める観点から、含有率Ｒｘは、２０質量％以上が好ましく、３０質量％以上がより好ましく、４０質量％以上がより好ましい。含有率Ｒｘは、１００質量％であってもよい。繊維含有率Ｒ１が上記好ましい範囲である繊維強化樹脂部材（プリプレグ）の合計質量がＷ１（ｇ）とされ、中間成形体の質量がＷ２（ｇ）とされるとき、含有率Ｒｘは、次の式により算出される。質量Ｗ２は、全ての繊維強化樹脂部材（プリプレグ）の合計質量に等しい。
Ｒｘ＝（Ｗ１／Ｗ２）×１００  
【００４２】
硬化工程において、マトリクス樹脂及びボイドは、シャフトの外側（織物テープ側）に排出される。よって、シャフトの外側に存在するボイドは、外部に排出されやすい。これに対して、シャフトの内側に存在するボイドは、外部に排出されにくい。この観点から、ボイドが存在する場合、そのボイドの位置は、シャフトの外側に近いのが好ましい。
【００４３】
以下、上記好ましい範囲の繊維含有率Ｒ１を有する繊維強化樹脂部材により形成された部分がｍ１とされ、この部分ｍ１の厚みがｔｍ１とされる。また、上記好ましい範囲の繊維含有率Ｒ１よりも多い繊維含有率Ｒ１を有する繊維強化樹脂部材により形成された部分がｍ２とされ、この部分ｍ２の厚みがｔｍ２とされる。厚みｔｍ１及び厚みｔｍ２は、硬化管状体における値である。
【００４４】
含有率Ｒｘが１００％でない場合、上記部分ｍ１と上記部分ｍ２とが混在することになる。ボイドをシャフトの外側に存在させ、ボイドの抜けを容易とする観点から、上記部分ｍ２の内側に上記部分ｍ１が配置されるのが好ましい。ボイドの抜けを容易とする観点から、上記部分ｍ２が最外層を含むのが好ましい。この最外層の外面は、硬化管状体の外面である。
【００４５】
ボイド率の低下の観点から、厚みｔｍ１の、硬化管状体の厚みｔｋに対する比（ｔｍ１／ｔｋ）は、０．３以上が好ましく、０．４以上がより好ましく、０．５以上がより好ましい。比（ｔｍ１／ｔｋ）は、１．０であってもよい。好ましくは、厚みｔｋは、厚みｔｍ１と厚みｔｍ２との和である。厚みｔｋは、硬化管状体の内面から外面までの厚みである。
【００４６】
繊維には、真っ直ぐになろうとする性質がある。繊維の配向角度とシャフト軸方向とが平行に近いほど、繊維の曲がりが少なく、巻き付けが行いやすい。繊維の配向角度θ１の絶対値が大きいほど、繊維の曲がりが大きく、巻き付けが行いにくい。巻き付けが行いにくい場合、皺等の巻き付け不良が生じやすい。また、巻き付けが行いにくい場合、ボイドを巻き込みやすい。一方、前述の通り、繊維含有率Ｒ１が小さい場合、巻き付けが行いやすい。これらを併せて考えると、角度θ１の絶対値が大きい場合であっても、繊維含有率Ｒ１が小さければ、巻きにくさが緩和される。また、角度θ１の絶対値が大きい場合であっても、繊維含有率Ｒ１が小さければ、ボイドを巻き込みにくい。このように、繊維含有率Ｒ１が小さいことによる硬化は、θ１の絶対値が大きい場合に顕在化しうる。この観点から、繊維含有率Ｒ１が上記好ましい範囲である繊維強化樹脂部材の角度θ１の絶対値は、２０度以上が好ましく、３０度以上がより好ましく、４０度以上がより好ましい。θ１の絶対値の上限は、９０度である。
【００４７】
シャフト強度の観点から、繊維強化樹脂部材の繊維が炭素繊維である場合、この炭素繊維は、ピッチ系よりもＰＡＮ系が好ましい。
【００４８】
次に、テープ巻き付け工程がなされる。このテープ巻き付け工程では、中間成形体６の外周面にラッピングテープが巻き付けられる。図２及び図３は、テープ巻き付け工程の様子を示す一部断面斜視図である。図２及び図３の断面において、中間成形体６は、単一の層として簡略的に示されている。実際には、中間成形体６は、前述したように複数の層よりなる。
【００４９】
テープ巻き付け工程では、２種類のラッピングテープ８、１０が用いられる。第一のラッピングテープは、織物テープ８である。第二のラッピングテープは、樹脂フィルムテープ１０である。
【００５０】
テープ巻き付け工程は、第一巻き付け工程と第二巻き付け工程とを含む。第一巻き付け工程では、織物テープ８が用いられる。織物テープ８は、織物を基材とするテープである。第二巻き付け工程では、樹脂フィルムテープ１０が用いられる。樹脂フィルムテープ１０は、樹脂フィルムを基材とするテープである。第一巻き付け工程の後に第二巻き付け工程がなされる。第一巻き付け工程の様子が、図２で示される。第二巻き付け工程の様子が、図３で示される。
【００５１】
第一巻き付け工程では、中間成形体６の外周面に織物テープ８が直接巻き付けられる。中間成形体６の外周面と織物テープ８とは当接する。織物テープ８は中間成形体６の外周面に接触している。
【００５２】
図２が示すように、第一巻き付け工程において、織物テープ８は、螺旋状に巻き付けられる。螺旋状に巻き付ける目的で、中間成形体６の軸線方向と織物テープ８の長手方向とは互いに垂直とされない。織物テープ８は、中間成形体６に隙間無く巻き付けられる。隙間を無くす目的で、織物テープ８の幅Ｗ１は、巻き付けピッチＰ１よりも広い。巻き付けピッチＰ１は、図２において両矢印で示されている。つまり、織物テープ８は、その幅方向の一部が重ねられつつ螺旋状に巻き付けられている。この織物テープ８の巻き付けは、公知のラッピングマシンによりなされる。織物テープ８は、中間成形体６の全長に亘って巻き付けられる。第一巻き付け工程の結果、中間成形体６の全体が織物テープ８により覆われる。なお、織物テープ８の両端（巻きはじめの端及び巻き終わりの端）は、粘着テープ等により中間成形体６に固定される。この両端の固定により、織物テープ８の巻き付けが自然に解けることはない。
【００５３】
織物テープ８の巻き付けは、張力Ｆ１を付与しつつなされる。この張力Ｆ１により、中間成形体６は、織物テープ８により締め付けられる。織物テープ８の巻き付けにより、織物被覆体１２が得られる。織物被覆体１２は、中間成形体６が織物テープ８で覆われてなる。
【００５４】
第二巻き付け工程では、織物被覆体１２の外周面に樹脂フィルムテープ１０が直接巻き付けられる。織物被覆体１２の外周面と樹脂フィルムテープ１０とは当接する。樹脂フィルムテープ１０は織物被覆体１２の外周面に接触している。つまり樹脂フィルムテープ１０は織物テープ８に接触している。
【００５５】
図３が示すように、第二巻き付け工程において、樹脂フィルムテープ１０は、螺旋状に巻き付けられる。螺旋状に巻き付ける目的で、織物被覆体１２の軸線方向と樹脂フィルムテープ１０の長手方向とは互いに垂直とされない。樹脂フィルムテープ１０は、織物被覆体１２に隙間無く巻き付けられる。隙間を無くす目的で、樹脂フィルムテープ１０の幅Ｗ２は、巻き付けピッチＰ２よりも広い。巻き付けピッチＰ２は、図３において両矢印で示されている。つまり、樹脂フィルムテープ１０は、その幅方向の一部が重ねられつつ螺旋状に巻き付けられている。この樹脂フィルムテープ１０の巻き付けは、公知のラッピングマシンによりなされる。樹脂フィルムテープ１０は、織物被覆体１２の全長に亘って巻き付けられる。第二巻き付け工程の結果、織物被覆体１２の全体が樹脂フィルムテープ１０により覆われる。なお、樹脂フィルムテープ１０の両端（巻きはじめの端及び巻き終わりの端）は、粘着テープ等により織物被覆体１２に固定される。この両端の固定により、樹脂フィルムテープ１０の巻き付けが自然に解けることはない。
【００５６】
樹脂フィルムテープ１０の巻き付けは、張力Ｆ２を付与しつつなされる。この張力Ｆ２により、織物被覆体１２は、樹脂フィルムテープ１０により締め付けられる。
【００５７】
以上のような第一巻き付け工程及び第二巻き付け工程により、中間成形体６は、織物テープ８及び樹脂フィルムテープ１０によって締め付けられた状態となる。
【００５８】
なお織物被覆体１２の表面には、織物テープ８による螺旋模様が形成されているが、図３においては、この織物テープ８による螺旋模様の記載が省略されている。
【００５９】
次に、硬化工程がなされる。この硬化工程では、織物テープ８及び樹脂フィルムテープ１０が巻き付けられた中間成形体６において、マトリクス樹脂を硬化させる。この硬化工程は、加熱工程である。加熱は、加熱炉によりなされる。加熱炉の一例は、熱風を用いた加熱炉である。この加熱炉では、炉内の天井から熱風が発生し、この熱風が炉内を循環する。この熱風が被加熱物（テープで覆われた中間成形体６）に吹き付けられる。
【００６０】
硬化工程では、マトリクス樹脂が加熱されるため、マトリクス樹脂は流動化しうる。マトリクス樹脂中の気泡は、マトリクス樹脂とともに移動しうる。流動化したマトリクス樹脂は、織物テープに移動しうる。マトリクス樹脂中の気泡も、マトリクス樹脂とともに、織物テープに移動しうる。この気泡の移動（排出）に起因して、管状体のボイド率が低減しうる。
【００６１】
好ましい硬化工程は、第一加熱ステップと、第二加熱ステップとを含む。より好ましくは、硬化工程は、第一加熱ステップ及び第二加熱ステップのみからなる。第一加熱ステップの後に、第二加熱ステップがなされる。第一加熱ステップの温度は、第二加熱ステップの温度よりも低い。
【００６２】
第一加熱ステップの温度は、低い。低温の場合、気泡の熱膨張が少ない。熱膨張が少ないため、気泡が大きくなりにくい。第一加熱ステップでは、気泡の熱膨張が抑制されつつ、マトリクス樹脂の硬化が進行する。第一加熱ステップでマトリクス樹脂の硬化が進行するため、第二加熱ステップに移行した段階では、気泡の熱膨張は起こりにくい。第一加熱ステップが長時間とされることにより、第一加熱ステップにおけるマトリクス樹脂の硬化はより一層進行する。第一加熱ステップによりマトリクス樹脂の硬化が進行している場合、第二加熱ステップにおける気泡の熱膨張は、更に起こりにくい。
【００６３】
気泡の熱膨張を抑制する観点から、第一加熱ステップの温度は、１１５℃以下が好ましく、１００℃以下が好ましく、９０℃以下がより好ましい。
【００６４】
第一加熱ステップにおけるマトリクス樹脂を流動化させ、織物テープへのマトリクス樹脂の移動を促進する観点から、第一加熱ステップの温度は、６０℃以上が好ましく、７０℃以上が好ましく、８０℃以上がより好ましい。
【００６５】
マトリクス樹脂が流動化している時間を長くする観点から、第一加熱ステップの時間は、１５分以上が好ましく、２０分以上がより好ましく、３０分以上がより好ましく、１２０分以上がより好ましい。マトリクス樹脂の硬化を促進する観点から、第一加熱ステップの温度が８０℃よりも低い場合、第一加熱ステップの時間は１４４０分以上が好ましい。
【００６６】
シャフトの生産性の観点から、第一加熱ステップの時間は、４３２０分以下が好ましい。
【００６７】
長時間の第一加熱ステップにより、マトリクス樹脂の硬化はかなり進行している。しかし、第一加熱ステップは低温であるため、マトリクス樹脂の硬化は完全ではない。このため第二加熱ステップが設定される。高温の第二加熱ステップにより、マトリクス樹脂が完全に硬化しうる。
【００６８】
マトリクス樹脂の硬化を促進する観点から、第二加熱ステップの温度は、１２０℃以上が好ましく、１３０℃以上がより好ましい。シャフトの製造に要するエネルギーのコストを削減する観点から、第二加熱ステップの温度は、２００℃以下が好ましく、１５０℃以下がより好ましい。
【００６９】
マトリクス樹脂の硬化を促進する観点から、第二加熱ステップの時間は、１０分以上が好ましく、１５分以上がより好ましい。シャフトの生産性の観点から、第二加熱ステップの時間は、２４０分以下が好ましく、１２０分以下がより好ましく、６０分以下がより好ましい。
【００７０】
硬化工程の温度は、加熱炉（オーブン）内の空気の温度を意味しうる。硬化工程の温度は、硬化工程におけるラッピングテープの表面温度を意味しうる。
【００７１】
硬化工程の後、マンドレル２の引き抜き及びラッピングテープの除去を行い硬化管状体を得る工程がなされる。ラッピングテープの除去は、先に樹脂フィルムテープ１０の除去がなされ、次に織物テープ８の除去がなされる。マンドレル２の引き抜き及びラッピングテープの除去は、どちらが先になされてもよい。作業性の観点から、好ましくは、マンドレル２が引き抜かれた後にラッピングテープが除去される。
【００７２】
通常は、上記硬化管状体に仕上げ加工が施されて、最終製品の管状体が完成する。この仕上げ加工には、両端部の切断、表面研磨、塗装等が含まれうる。
【００７３】
図４は、樹脂フィルムテープ１０の断面図である。樹脂フィルムテープ１０は、樹脂フィルムよりなる基材１４と、コーティング剤１６とを有する。コーティング剤１６は層を形成している。樹脂フィルムテープ１０は、基材１４とコーティング剤１６との２層構造である。基材１４の内面に、コーティング剤１６が設けられている。コーティング剤１６として、フッ素系化合物やシリコン系化合物が好ましい。なお、織物テープ８に発生する皺を抑制する観点から、織物テープ８の内面にコーティング剤が設けられても良い。
【００７４】
上記の如く、製造工程中において、繊維強化樹脂部材に含まれる樹脂（マトリクス樹脂）は織物テープ８に移行しうる。特に、第一加熱ステップにおいて、マトリクス樹脂が織物テープ８に移行しやすい。
【００７５】
織物テープ８は、織られた繊維の間に空隙や穴を有している。よって織物テープ８は、樹脂を吸収及び／又は透過させうる。織物テープ８により、マトリクス樹脂が成形体の外部に排出されやすくなり、管状体の繊維含有率が向上しうる。マトリクス樹脂と共に、ボイドも排出されうる。これにより、管状体の軽量化とボイド率の低下とが達成されうる。
【００７６】
ＦＲＰ管状体の繊維含有率を高くする手段として、繊維含有率Ｒ１が高い繊維強化樹脂部材を用いることが考えられる。繊維含有率Ｒ１が高いことは、樹脂含有率が低いことを意味する。樹脂含有率が低い繊維強化樹脂部材は、タック性（粘着性）が低い。よって、樹脂含有率が低い繊維強化樹脂部材は、繊維強化樹脂部材同士の密着性が低い。このような粘着性の低い繊維強化樹脂部材は、一旦巻回されても解けやすい。このようなタック性の低い繊維強化樹脂部材では、マンドレル２への巻き付け作業が行いにくく、且つ、巻き付けの際に皺が発生しやすい。つまり、繊維含有率Ｒ１が高い繊維強化樹脂部材では、巻き付け不良が発生しやすい。また、繊維含有率Ｒ１が高い場合、密着性が悪いため、渦巻き状に巻き付けられた繊維強化樹脂部材層の層間に空気が含まれやすくなる。この空気は、管状体においてボイドとなりうる。このボイドは、シャフトの強度や耐久性を損なう。粘着性の低い繊維強化樹脂部材は、生産性の低下や成形不良を招きやすい。
【００７７】
本実施形態の製造方法では、上記中間成形体の外側に直接織物テープ８を張力を付与しつつ巻き付け、更にその外側に樹脂フィルムテープ１０を張力を付与しつつ巻き付ける。この製造方法により、硬化工程中において、繊維強化樹脂部材に含まれる樹脂が織物テープ８に吸収される。この吸収により、繊維含有率Ｒ１の高い繊維強化樹脂部材を用いることなく、ＦＲＰ管状体の繊維含有率を高くすることができる。よって、タック性の高い繊維強化樹脂部材を使用しながら、管状体の繊維含有率が高められうる。更に、織物テープ８は、中間成形体６に含まれる空気も吸収又は透過させうる。これにより、ボイドの原因となる空気が抜けやすくなり、ＦＲＰ管状体の強度が向上しうる。また、樹脂フィルムテープ１０が中間成形体６に大きな圧力を加えることにより、ボイドの原因となる空気が一層抜けやすくなり、ＦＲＰ管状体の強度が向上しうる。
【００７８】
織物テープ８による樹脂の吸収は、繊維強化樹脂部材を巻回した後になされる。本実施形態では、繊維含有率Ｒ１が低い繊維強化樹脂部材を用い、且つ、最終的に得られる管状体の繊維含有率が高められ得る。本実施形態では、繊維強化樹脂部材の巻回が行いやすく、且つシャフトの繊維含有率の向上が達成されうる。本実施形態では、硬化工程中に繊維含有率を向上させているので、成形性及び生産性を維持しながら軽量化が達成されている。
【００７９】
本実施形態では、織物テープ８の外側に樹脂フィルムテープ１０が巻き付けられている。実質的に空気や樹脂を通さない樹脂フィルムテープ１０が織物テープ８の外側に巻き付けられることにより、繊維強化樹脂部材から織物テープ８への樹脂の移行がより一層促進されうる。また、中間成形体６に含まれる空気が織物テープ８に移行しうるため、エアー溜まりやボイドが抑制されたＦＲＰ管状体が得られうる。
【００８０】
前述したように、特開２００２−１４４４３９に記載されたラッピングテープでは、織物と樹脂フィルムとが一体化されている。このテープも織物部分に樹脂が吸収される可能性がある。しかし実際には、この一体化されたテープでは、樹脂の吸収効果が低いことが判明した。
【００８１】
このように吸収効果が低い原因は、次のように考えられる。ラッピングテープは、幅方向の一部が重ねられつつ螺旋状に巻き付けられる。よって、螺旋状に巻き付けられたラッピングテープには、ラッピングテープ同士が重なった重複部が存在する。つまり、この重複部には、中間成形体と接する内側のラッピングテープ（内側テープ）と、この内側テープの外側に位置する外側のラッピングテープ（外側テープ）とが存在する。従来の一体化されたラッピングテープの場合、内側テープに存在する樹脂フィルム層が、外側テープと中間成形体との間に介在することになる。この樹脂フィルム層は、樹脂及びエアーを通さない。よって、従来の一体化されたテープの場合、上記重複部において、内側テープの樹脂フィルム層が、外側テープの織物層への樹脂及び空気の移行を阻害する。このように、従来の一体化されたテープでは、樹脂及び空気が織物層に移行しにくい。
【００８２】
更に、織物と樹脂フィルムとが一体化されているテープでは、織物と樹脂フィルムとの間の空隙が少なくなっているため、樹脂の吸収効果が低いと考えられる。更に、従来の一体化されたテープでは、織物と樹脂フィルム層との間に存在する接着剤層の一部が織物の内部に浸透しており、織物自体の空隙が少なくなっているため、樹脂の吸収効果が低いと考えられる。
【００８３】
これに対して本実施形態では、上記重複部において、織物テープ同士が重なっている。この重複部において、織物テープの内側に樹脂テープ層が存在しない。よって、重複部を含めた織物テープの全体に樹脂及び空気が移行することができ、樹脂及び空気が織物テープに移行しやすい。
【００８４】
更に本実施形態では、織物テープ８と樹脂フィルムテープ１０とが別体であり、且つ両者を別々に巻き付けるため、織物テープ８と樹脂フィルムテープ１０との間の空隙は大きくなりやすい。よって、樹脂及び空気が織物層に移行しやすい。
【００８５】
前述したように、織物テープ８は幅方向の一部が重ねられつつ螺旋状に巻き付けられる。このように螺旋状に巻き付けられた織物テープ８により、凹凸が形成される。織物テープ８同士が重なった部分の厚さは、重なっていない部分の厚さの２倍である。よって、織物テープ８が重なった部分と重なっていない部分とにより凹凸が生じる。また、織物テープ８の幅方向縁９（図２参照）は、織物テープ８の厚さに相当する段差を形成する。この段差により、凹凸が形成される。これらの凹凸により、織物テープ８と樹脂フィルムテープ１０との間の空隙が大きくなる。このような空隙に、樹脂や空気が入り込みうる。よって、樹脂及び空気が織物テープ８側に移行しやすい。
【００８６】
第二巻き付け工程において、樹脂フィルムテープ１０は、張力Ｆ２を付与されつつ織物被覆体１２に巻き付けられる。この張力Ｆ２に起因して、外側から樹脂フィルムテープ１０を巻き付けられた織物テープ８に皺が発生することがある。上記コーティング剤１６は、この皺の発生を抑制しうる。上記コーティング剤１６は、第二巻き付け工程における織物テープ８と樹脂フィルムテープ１０との摩擦抵抗を低下させうる。この摩擦抵抗の低下に起因して、織物テープ８における皺の発生が抑制されうる。更にコーティング剤１６は、樹脂フィルムテープ１０に離型性を付与する。この離型性により、樹脂フィルムテープ１０の除去が容易とされうる。
【００８７】
前述したように、織物テープ８は張力Ｆ１が付与されつつ巻き付けられており、樹脂フィルムテープ１０は張力Ｆ２が付与されつつ巻き付けられている。ここで、上記第一巻き付け工程において織物テープ８に付与される引張応力Ｔ１と、上記第二巻き付け工程において上記樹脂フィルムテープ１０に付与される引張応力がＴ２とが定義される。引張応力Ｔ１は、上記張力Ｆ１を、織物テープ８の断面積Ｓ１で割った値である。即ち、［Ｔ１＝Ｆ１／Ｓ１］である。この断面積Ｓ１は、張力が作用していない（フリーな）状態の織物テープ８において測定される。この引張応力Ｔ１は、巻き付けられる直前において織物テープ８に作用する引張応力を意味する。この引張応力Ｔ１は、巻き付けられた状態において織物テープ８に作用する引張応力を意味しない。引張応力Ｔ２は、上記張力Ｆ２を、樹脂フィルムテープ１０の断面積Ｓ２で割った値である。即ち、［Ｔ２＝Ｆ２／Ｓ２］である。この断面積Ｓ２は、張力が作用していない（フリーな）状態の樹脂フィルムテープ１０において測定される。この引張応力Ｔ２は、巻き付けられる直前において樹脂フィルムテープ１０に作用する引張応力を意味する。この引張応力Ｔ２は、巻き付けられた状態において樹脂フィルムテープ１０に作用する引張応力を意味しない。
【００８８】
織物テープ８に移行する樹脂の量を大きくするとともに、織物テープ８のたるみを抑制する観点から、引張応力Ｔ１は５Ｍｐａ以上が好ましく、１０Ｍｐａ以上がより好ましく、２０Ｍｐａ以上がより好ましく、２５Ｍｐａ以上がより好ましく、３０Ｍｐａ以上が更に好ましい。管状体の表面に発生する段差を抑制し、管状体表面を滑らかにするための研磨量を抑える観点から、引張応力Ｔ１は１５０Ｍｐａ以下が好ましく、１００Ｍｐａ以下がより好ましく、６０Ｍｐａ以下が更に好ましい。
【００８９】
織物テープ８に移行する樹脂の量を大きくする観点から、引張応力Ｔ２は４０Ｍｐａ以上が好ましく、５０Ｍｐａ以上がより好ましく、６５Ｍｐａ以上が更に好ましい。樹脂フィルムテープ１０が切れることを抑制する観点から、引張応力Ｔ２は２００Ｍｐａ以下が好ましく、１８０Ｍｐａ以下がより好ましく、１５０Ｍｐａ以下がより好ましい。
【００９０】
引張応力Ｔ２は、引張応力Ｔ１よりも大きいのが好ましい。Ｔ２＞Ｔ１とされることにより、織物テープ８に移行する樹脂の量が増加しうる。引張応力Ｔ１が比較的小さくされることにより、織物テープ８の空隙が維持されやすい。引張応力Ｔ２が比較的大きくされることにより、織物テープ８の空隙を維持しつつ、中間成形体６への締め付け力を大きくすることができる。よって、Ｔ２＞Ｔ１により、織物テープ８に樹脂が移行しやすい。また、Ｔ２＞Ｔ１とすることにより、ＦＲＰ管状体内のボイドが低減される。
【００９１】
第二巻き付け工程において織物テープ８に皺が発生することを抑制する観点から、比（Ｔ１／Ｔ２）は、０．１以上が好ましく、０．２以上がより好ましく、０．４以上が更に好ましい。織物テープ８に移行する樹脂を増加させる観点から、比（Ｔ１／Ｔ２）は、０．９５以下が好ましく、０．９以下がより好ましく、０．８以下が更に好ましい。
【００９２】
本実施形態では、中間成形体６の繊維含有率がＺ１（質量％）とされ、上記硬化管状体の繊維含有率がＺ２（質量％）とされる。軽量化及び低ボイド率の観点から、差（Ｚ２−Ｚ１）は３質量％以上が好ましく、４質量％以上がより好ましく、５質量％以上がより好ましく、６質量％以上が更に好ましい。樹脂が過度に除去された場合、ラッピングテープを除去しにくくなる等により生産性が低下しやすい。この観点から、差（Ｚ２−Ｚ１）は、３０質量％以下が好ましく、２５質量％以下がより好ましく、２０質量％以下がより好ましく、１５質量％以下が更に好ましい。
【００９３】
差（Ｚ２−Ｚ１）を３質量％以上３０質量％以下とするための製造方法は、第一巻き付け工程と第二巻き付け工程とを含む上記製造方法に限定されない。この製造方法として、上記巻き付け工程において織物テープ８のみを巻き付ける製造方法が例示される。この製造方法は、上記第二巻き付け工程を含まない他は上記製造方法と同じである。織物テープ８のみを巻き付ける製造方法の一例は、後述される。
【００９４】
ＦＲＰ管状体の剛性及び強度を高める観点から、繊維含有率Ｚ１は５０質量％以上が好ましく、５５質量％以上がより好ましい。巻き付け不良を抑制する観点、繊維強化樹脂部材に含まれるボイド量を低減する観点、シャフトのボイド率低減の観点及びシャフト物性のばらつきを抑制する観点から、繊維含有率Ｚ１は７０質量％以下が好ましく、６５質量％以下がより好ましい。中間成形体６の繊維含有率Ｚ１は、個々の繊維含有率Ｒ１に基づいて算出される。繊維含有率Ｚ１は、繊維強化樹脂部材（プリプレグ４）の製品データに基づき決定されうる。
【００９５】
硬化管状体の繊維含有率Ｚ２は限定されない。ＦＲＰ管状体を軽量とする観点から、繊維含有率Ｚ２は、６０質量％以上が好ましく、７０質量％以上がより好ましく、７５質量％以上がより好ましく、８０質量％以上が更に好ましい。樹脂が過度に除去された場合、中間成形体６から排出された樹脂によりラッピングテープの除去が行いにくくなるので、生産性が低下しやすい。この観点から、繊維含有率Ｚ２は９５質量％以下が好ましく、９０質量％以下がより好ましく、８５質量％以下がより好ましく、８３質量％以下が更に好ましい。繊維含有率Ｚ２の値は、繊維含有率Ｚ１の値と、中間成形体６の質量と、除去された樹脂の質量とから算出される。中間成形体の繊維含有率Ｚ１が低い場合であっても、硬化管状体の繊維含有率Ｚ２を高くすることができる。樹脂の排出量即ち差（Ｚ２−Ｚ１）は、繊維含有率Ｚ１よりも、織物テープのラッピング応力、織物テープの厚さ、織物テープが有する隙間等に依存する。
【００９６】
織物テープ８の繊維は、離型性、締め付け力、強度等を総合的に考慮すると、ナイロン繊維及びポリエステル繊維が好ましい。織物テープ８の厚さｄ１は限定されない。織物テープ８による樹脂の吸収量を大きくするとともに、織物テープ８と樹脂フィルムテープ１０との間の空隙を増やす観点から、織物テープ８の厚さｄ１は、５０μｍ以上が好ましく、７０μｍ以上がより好ましく、９０μｍ以上が更に好ましい。皺の発生を抑制するとともにコストを下げる観点から、織物テープ８の厚さｄ１は、１５０μｍ以下が好ましく、１４０μｍ以下がより好ましく、１３０μｍ以下が更に好ましい。
【００９７】
織物テープ８の幅Ｗ１は限定されない。織物テープ８に吸収されうる樹脂の量を増加させる観点から、織物テープ８の幅Ｗ１は５ｍｍ以上が好ましく、７ｍｍ以上がより好ましく、１０ｍｍ以上が更に好ましい。皺の発生を抑制するとともに、中間成形体６を締め付けやすくする観点から、織物テープ８の幅Ｗ１は３５ｍｍ以下が好ましく、３０ｍｍ以下がより好ましく、２５ｍｍ以下が更に好ましい。
【００９８】
織物テープ８の織り組織は限定されない。この織り組織として、平織り、朱子織り及び綾織りが例示される。張力により過度に引き延ばされると、樹脂が入り込みうる空隙及び繊維に吸収されうる樹脂の量が減少しやすい。張力により過度に引き延ばされることを抑制する観点から、織り組織には、織物テープ８の長手方向に対して略平行に配向する糸が存在しているのが好ましい。
【００９９】
樹脂フィルムテープ１０の基材１４の材質としては、ポリプロピレン樹脂及びポリエステル樹脂が例示される。これらの樹脂は引張強度が高いため好ましい。更には、繊維強化樹脂部材中の樹脂の粘度が低下する温度域において収縮する樹脂フィルムテープが好ましく、例えば、ポリプロピレン樹脂層とポリエステル樹脂層とをラミネート積層してなる複合フィルムが好ましい。
【０１００】
樹脂フィルムテープ１０の厚さｄ２は限定されない。張力Ｆ２により切断されることを抑制する観点から、樹脂フィルムテープ１０の厚さｄ２は１０μｍ以上が好ましく、１５μｍ以上がより好ましく、２０μｍ以上がより好ましく、２５μｍ以上が更に好ましい。皺の発生を抑制するとともにコストを下げる観点から、樹脂フィルムテープ１０の厚さｄ２は、１５０μｍ以下が好ましく、１２０μｍ以下がより好ましく、１００μｍ以下がより好ましく、５０μｍ以下が更に好ましい。
【０１０１】
樹脂フィルムテープ１０の幅Ｗ２は限定されない。管状体表面に発生する段差を抑制する観点から、幅Ｗ２は１０ｍｍ以上が好ましく、１２ｍｍ以上がより好ましく、１４ｍｍ以上が更に好ましい。巻き付け時の皺を抑制する観点から、幅Ｗ２は３５ｍｍ以下が好ましく、３０ｍｍ以下がより好ましく、２５ｍｍ以下が更に好ましい。
【０１０２】
繊維強化樹脂部材の繊維は限定されない。この繊維として、無機繊維、有機繊維及び金属繊維が例示される。この無機繊維として、炭素繊維、ガラス繊維、ボロン繊維、炭化ケイ素繊維及びアルミナ繊維が例示される。この有機繊維として、ポリエチレン繊維及びポリアミド繊維が例示される。複数の繊維が組み合わされてもよい。ゴルフクラブシャフトに要求される剛性を確保しつつ軽量な管状体を得る観点から、繊維の引張弾性率は、５ｔ／ｍｍ２以上が好ましく、１０ｔ／ｍｍ２以上がより好ましく、２４ｔ／ｍｍ２以上が更に好ましい。繊維の入手可能性の観点から、繊維の引張弾性率は１００ｔ／ｍｍ２以下が好ましい。この引張弾性率は、ＪＩＳ  Ｒ７６０１：１９８６「炭素繊維試験方法」に準拠して測定される。
【０１０３】
次に、ラッピングテープとして織物テープとゴムテープとが用いられる実施形態について、図５から図８を参照しつつ、説明する。
【０１０４】
図５は、第二実施形態に係る製造方法を説明するための図である。ここでは、管状体の製造方法の一例として、ゴルフクラブシャフトの製造方法が説明される。この製造方法では、先ず、マンドレル２ａと繊維強化樹脂部材４ａとが用意される。マンドレル２ａは、芯金とも称される。典型的なマンドレル２ａの材質は、鋼等の金属である。マンドレル２ａの中心軸線は、略直線である。マンドレル２ａの断面形状は、円形である。マンドレル２ａは、テーパーを有している。このテーパーにより、マンドレル２ａは、その一端に近づくほど細くなされている。マンドレル２ａは、部分的にパラレルであってもよい。換言すれば、マンドレル２ａは、部分的に直径が一定の部分を有していても良い。マンドレル２ａの全体において直径が一定であってもよい。
【０１０５】
マンドレル２ａは、最終的に得られる管状体の中空部を形成する。マンドレル２ａの形状により、管状体の中空部の形状が決定される。後述されるように、マンドレル２ａは、後の工程において引き抜かれる。この引き抜きが容易となるように、好ましくは、マンドレル２ａの表面に離型剤が塗布される。
【０１０６】
本実施形態では、先ず、マンドレルに、繊維強化樹脂部材が巻回される工程がなされる。
【０１０７】
巻回工程の前に、プリプレグ４ａは、所望の形状に切断される。図５の実施形態では、６枚のプリプレグ４ａが用いられる。図５の実施形態では、切断されたプリプレグ４ａの例として、シートｈ１からｈ６が示されている。プリプレグ４ａは、いわゆるアングル層用シートｈ１、ｈ２と、ストレート層用シートｈ３、ｈ５、ｈ６と、フープ層用シートｈ４とを含む。プリプレグ４ａは、シャフトの全長に亘って設けられる全長シートｈ１からｈ５と、シャフト長手方向の一部に設けられる部分シートｈ６とを含む。なお、プリプレグ４ａの仕様は限定されない。プリプレグ４ａの形状、厚み、繊維種類等は限定されない。
【０１０８】
巻回工程は、上記第一実施形態と同様である。プリプレグ４ａは、上記プリプレグ４と同様である。
【０１０９】
前述した第一実施形態と、本第二実施形態とでは、テープ巻き付け工程のみが相違する。樹脂フィルムテープに代えてゴムテープが用いられている他は、この第二実施形態は、上記第一実施形態と同様である。
【０１１０】
本実施形態のテープ巻き付け工程では、中間成形体６ａの外側にラッピングテープが巻き付けられる。図６及び図７は、テープ巻き付け工程の様子を示す一部断面斜視図である。図６及び図７の断面において、中間成形体６ａは、単一の層として簡略的に示されている。実際には、中間成形体６ａは、前述したように複数の層よりなる。
【０１１１】
このテープ巻き付け工程では、２種類のラッピングテープ８ａ、１０ａが用いられる。第一のラッピングテープは、織物テープ８ａである。第二のラッピングテープは、ゴムテープ１０ａである。
【０１１２】
このテープ巻き付け工程は、第一巻き付け工程と第二巻き付け工程とを含む。第一巻き付け工程では、織物テープ８ａが用いられる。織物テープ８ａは、織物を基材とするテープである。織物テープ８ａは、織物のみにより構成されていてもよい。第二巻き付け工程では、ゴムテープ１０ａが用いられる。ゴムテープ１０ａは、ゴム又はゴム組成物を基材とするテープである。ゴムテープ１０ａは、ゴム組成物のみからなっていてもよい。第一巻き付け工程の後に第二巻き付け工程がなされる。第一巻き付け工程の様子が、図６で示される。第二巻き付け工程の様子が、図７で示される。
【０１１３】
第一巻き付け工程では、中間成形体６ａの外周面に織物テープ８ａが直接巻き付けられる。中間成形体６ａの外周面と織物テープ８ａとは当接する。織物テープ８ａは中間成形体６ａの外周面に接触している。
【０１１４】
図６が示すように、第一巻き付け工程において、織物テープ８ａは、螺旋状に巻き付けられる。螺旋状に巻き付ける目的で、中間成形体６ａの軸線方向と織物テープ８ａの長手方向とは互いに垂直とされない。織物テープ８ａは、中間成形体６ａに隙間無く巻き付けられる。隙間を無くす目的で、織物テープ８ａの幅Ｗ１ａは、巻き付けピッチＰ１ａよりも広い。巻き付けピッチＰ１ａは、図６において両矢印で示されている。つまり、織物テープ８ａは、その幅方向の一部が重ねられつつ螺旋状に巻き付けられている。この織物テープ８ａの巻き付けは、公知のラッピングマシンによりなされる。織物テープ８ａは、中間成形体６ａの全長に亘って巻き付けられる。第一巻き付け工程の結果、中間成形体６ａの全体が織物テープ８ａにより覆われる。なお、織物テープ８ａの両端（巻きはじめの端及び巻き終わりの端）は、粘着テープ等により中間成形体６ａに固定される。この両端の固定により、織物テープ８ａの巻き付けが自然に解けることはない。
【０１１５】
織物テープ８ａの巻き付けは、張力Ｆ１ａを付与しつつなされる。この張力Ｆ１ａにより、中間成形体６ａは、織物テープ８ａにより締め付けられる。織物テープ８ａの巻き付けにより、織物被覆体１２ａが得られる。織物被覆体１２ａは、中間成形体６ａが織物テープ８ａで覆われてなる。
【０１１６】
第二巻き付け工程では、中間成形体６ａの外側にゴムテープ１０ａが巻き付けられる。この第二巻き付け工程では、織物被覆体１２ａの外周面にゴムテープ１０ａが直接巻き付けられる。織物被覆体１２ａの外周面とゴムテープ１０ａとは当接する。ゴムテープ１０ａは織物被覆体１２ａの外周面に接触している。つまりゴムテープ１０ａは織物テープ８ａに接触している。
【０１１７】
図７が示すように、第二巻き付け工程において、ゴムテープ１０ａは、螺旋状に巻き付けられる。螺旋状に巻き付ける目的で、織物被覆体１２ａの軸線方向とゴムテープ１０ａの長手方向とは互いに垂直とされない。ゴムテープ１０ａは、織物被覆体１２ａに隙間無く巻き付けられる。隙間を無くす目的で、ゴムテープ１０ａの幅Ｗ２ａは、巻き付けピッチＰ２ａよりも広い。巻き付けピッチＰ２ａは、図７において両矢印で示されている。つまり、ゴムテープ１０ａは、その幅方向の一部が重ねられつつ螺旋状に巻き付けられている。このゴムテープ１０ａの巻き付けは、公知のラッピングマシンによりなされる。ゴムテープ１０ａは、織物被覆体１２ａの全長に亘って巻き付けられる。第二巻き付け工程の結果、織物被覆体１２ａの全体がゴムテープ１０ａにより覆われる。なお、ゴムテープ１０ａの両端（巻きはじめの端及び巻き終わりの端）は、粘着テープ等により織物被覆体１２ａに固定される。この両端の固定により、ゴムテープ１０ａの巻き付けが自然に解けることはない。
【０１１８】
ゴムテープ１０ａの巻き付けは、張力Ｆ２ａを付与しつつなされる。この張力Ｆ２ａにより、織物被覆体１２ａは、ゴムテープ１０ａにより締め付けられる。
【０１１９】
以上のような第一巻き付け工程及び第二巻き付け工程により、中間成形体６ａは、織物テープ８ａ及びゴムテープ１０ａによって締め付けられた状態となる。
【０１２０】
なお織物被覆体１２ａの表面には、織物テープ８ａによる螺旋模様が形成されているが、図７においては、この織物テープ８ａによる螺旋模様の記載が省略されている。
【０１２１】
次に、硬化工程がなされる。この硬化工程では、織物テープ８ａ及びゴムテープ１０ａが巻き付けられた中間成形体６ａにおいて、マトリクス樹脂を硬化させる。この硬化工程は、前述した第一実施形態と同様である。前述の通り、好ましくは、この硬化工程は、第一加熱ステップと第二加熱ステップとを含む。
【０１２２】
硬化工程の後、マンドレル２ａの引き抜き及びラッピングテープの除去を行い硬化管状体を得る工程がなされる。ラッピングテープの除去は、先にゴムテープ１０ａの除去がなされ、次に織物テープ８ａの除去がなされる。マンドレル２ａの引き抜き及びラッピングテープの除去は、どちらが先になされてもよい。作業性の観点から、好ましくは、マンドレル２ａが引き抜かれた後にラッピングテープが除去される。硬化管状体の表面には、螺旋状に巻き付けられた織物テープ８ａの跡が螺旋状の凹凸として残る。
【０１２３】
図８は、ゴムテープ１０ａの断面図である。ゴムテープ１０ａは、ゴム組成物よりなる基材１４ａと、コーティング剤１６ａとを有する。ゴムテープ１０ａは、基材１４ａとコーティング剤１６ａとの２層構造である。基材１４ａの内面に、コーティング剤１６ａが設けられている。コーティング剤１６ａとして、フッ素系化合物やシリコン系化合物が好ましい。なおコーティング剤１６ａは設けられなくてもよい。また、織物テープ８ａに発生する皺を抑制する観点から、織物テープ８ａの内面にコーティング剤が設けられても良い。
【０１２４】
本第二実施形態において、繊維含有率Ｒ１の好ましい範囲は、上記第一実施形態と同様である。
【０１２５】
第二実施形態によれば、第一実施形態と同様に、繊維含有率Ｒ１の小さい繊維強化樹脂部材を用いているため、成形精度が向上し、ボイド率が抑制される。また、本第二実施形態では、製造工程中において、繊維強化樹脂部材に含まれる樹脂が織物テープ８ａに移行しうる。織物テープ８ａは、織られた繊維の間に空隙や穴を有している。よって織物テープ８ａは、樹脂を吸収及び／又は透過させうる。織物テープ８ａにより、マトリクス樹脂が成形体の外部に排出されやすくなり、管状体の繊維含有率が向上しうる。マトリクス樹脂と共に、ボイドも排出されうる。これにより、管状体の軽量化とボイド率の低下とが達成されうる。
【０１２６】
本実施形態では、上記中間成形体の外側に直接織物テープ８ａを張力を付与しつつ巻き付け、更にその外側にゴムテープ１０ａを張力を付与しつつ巻き付ける。この製造方法により、加熱工程中において繊維強化樹脂部材に含まれる樹脂が織物テープ８ａに吸収される。この吸収により、繊維含有率Ｒ１の高い繊維強化樹脂部材を用いることなく、ＦＲＰ管状体の繊維含有率を高くすることができる。よって、タック性の高い繊維強化樹脂部材が使用されても、繊維含有率が高められうる。更に、織物テープ８ａは、中間成形体６ａに含まれる空気も吸収又は透過させうる。これにより、ボイドの原因となる空気が抜けやすくなり、ＦＲＰ管状体の強度が向上しうる。また、ゴムテープ１０ａは弾性体のため、中間成形体６ａの中心に向かう圧力を効果的に付与しうる。この圧力により、マトリクス樹脂及びボイドが一層抜けやすくなり、ＦＲＰ管状体の強度が向上しうる。ゴムテープ１０ａは、弾性的に伸ばされた状態で巻き付けられているので、収縮しようとする。この収縮しようとする力により、ゴムテープ１０ａは、中間成形体６ａの表面を効果的に押圧しうる。この押圧力により、ボイドの原因となる空気が一層抜けやすくなり、ＦＲＰ管状体の強度が向上しうる。この押圧力により、マトリクス樹脂が一層抜けやすくなり、ＦＲＰ管状体が軽量化される。
【０１２７】
織物テープ８ａによる樹脂の吸収（抽出）は、繊維強化樹脂部材を巻回した後になされる。本実施形態では、粘着性が過度に低い繊維強化樹脂部材を用いることなく、繊維含有率の高いＦＲＰ管状体が得られうる。つまり本発明では、繊維強化樹脂部材の巻回が行いやすく、且つ繊維含有率の向上が達成されうる。巻回工程後に繊維含有率を向上させているので、成形性及び生産性を維持しながら軽量化が達成されている。
【０１２８】
本実施形態では、織物テープ８ａの外側にゴムテープ１０ａが巻き付けられている。実質的に空気や樹脂を通さないゴムテープ１０ａが織物テープ８ａの外側に巻き付けられることにより、繊維強化樹脂部材から織物テープ８ａへの樹脂の移行がより一層促進されうる。また、中間成形体６ａに含まれる空気が織物テープ８ａに移行しうるため、エアー溜まりやボイドが抑制されたＦＲＰ管状体が得られうる。
【０１２９】
本実施形態では、ラッピングテープが重なった重複部において、織物テープ同士が重なっている。この重複部において、織物テープの内側に樹脂テープ層又はゴムテープ層が存在しない。よって、重複部を含めた織物テープの全体に樹脂及び空気が移行することができ、樹脂及び空気が織物テープに移行しやすい。
【０１３０】
更に本実施形態では、織物テープ８ａとゴムテープ１０ａとが別体であり、且つ両者を別々に巻き付けるため、織物テープ８ａとゴムテープ１０ａとの間の空隙は大きくなりやすい。よって、樹脂及び空気が織物層に移行しやすい。
【０１３１】
前述したように、織物テープ８ａは幅方向の一部が重ねられつつ螺旋状に巻き付けられる。このように螺旋状に巻き付けられた織物テープ８ａにより、凹凸が形成される。織物テープ８ａ同士が重なった部分の厚さは、重なっていない部分の厚さの２倍である。よって、織物テープ８ａが重なった部分と重なっていない部分とにより凹凸が生じる。また、織物テープ８ａの幅方向縁９（図６参照）は、織物テープ８ａの厚さに相当する段差を形成する。この段差により、凹凸が形成される。これらの凹凸により、織物テープ８ａとゴムテープ１０ａとの間の空隙が大きくなる。このような空隙に、樹脂や空気が入り込みうる。よって、樹脂及び空気が織物テープ８ａ側に移行しやすい。
【０１３２】
第二巻き付け工程において、ゴムテープ１０ａは、張力Ｆ２ａを付与されつつ織物被覆体１２ａに巻き付けられる。この張力Ｆ２ａに起因して、外側からゴムテープ１０ａを巻き付けられた織物テープ８ａに皺が発生することがある。上記コーティング剤１６ａは、この皺の発生を抑制しうる。上記コーティング剤１６ａは、第二巻き付け工程における織物テープ８ａとゴムテープ１０ａとの摩擦抵抗を低下させうる。この摩擦抵抗の低下に起因して、織物テープ８ａにおける皺の発生が抑制されうる。更にコーティング剤１６ａは、ゴムテープ１０ａに離型性を付与する。この離型性により、ゴムテープ１０ａの除去が容易とされうる。
【０１３３】
前述したように、織物テープ８ａは張力Ｆ１ａが付与されつつ巻き付けられており、ゴムテープ１０ａは張力Ｆ２ａが付与されつつ巻き付けられている。ここで、上記第一巻き付け工程において織物テープ８ａに付与される引張応力Ｔ１ａと、上記第二巻き付け工程において上記ゴムテープ１０ａに付与される引張応力がＴ２ａとが定義される。引張応力Ｔ１ａは、上記張力Ｆ１ａを、織物テープ８ａの断面積Ｓ１ａで割った値である。即ち、［Ｔ１ａ＝Ｆ１ａ／Ｓ１ａ］である。この断面積Ｓ１ａは、張力が作用していない（フリーな）状態の織物テープ８ａにおいて測定される。この引張応力Ｔ１ａは、巻き付けられる直前において織物テープ８ａに作用する引張応力を意味する。この引張応力Ｔ１ａは、巻き付けられた状態において織物テープ８ａに作用する引張応力を意味しない。引張応力Ｔ２ａは、上記張力Ｆ２ａを、ゴムテープ１０ａの断面積Ｓ２ａで割った値である。即ち、［Ｔ２ａ＝Ｆ２ａ／Ｓ２ａ］である。この断面積Ｓ２ａは、張力が作用していない（フリーな）状態のゴムテープ１０ａにおいて測定される。この引張応力Ｔ２ａは、巻き付けられる直前においてゴムテープ１０ａに作用する引張応力を意味する。この引張応力Ｔ２ａは、巻き付けられた状態においてゴムテープ１０ａに作用する引張応力を意味しない。
【０１３４】
織物テープ８ａに移行する樹脂の量を大きくするとともに、織物テープ８ａのたるみを抑制する観点から、引張応力Ｔ１ａは５Ｍｐａ以上が好ましく、１０Ｍｐａ以上がより好ましく、２０Ｍｐａ以上がより好ましく、２５Ｍｐａ以上がより好ましく、３０Ｍｐａ以上が更に好ましい。管状体の表面に発生する段差を抑制し、管状体表面を滑らかにするための研磨量を抑える観点から、引張応力Ｔ１ａは１５０Ｍｐａ以下が好ましく、１００Ｍｐａ以下がより好ましく、６０Ｍｐａ以下が更に好ましい。
【０１３５】
織物テープ８ａに移行する樹脂の量を大きくする観点から、引張応力Ｔ２ａは２Ｍｐａ以上が好ましく、４Ｍｐａ以上がより好ましく、６Ｍｐａ以上が更に好ましい。ゴムテープ１０ａが切れることを抑制する観点から、引張応力Ｔ２ａは６０Ｍｐａ以下が好ましく、４０Ｍｐａ以下がより好ましく、３０Ｍｐａ以下がより好ましく、２０Ｍｐａ以下が更に好ましい。
【０１３６】
織物テープ８ａに移行する樹脂量を多くする観点から、比（Ｔ２ａ／Ｔ１ａ）は大きくされるのがよい。織物テープに樹脂が移行することにより、中間成形体の外径が小さくなる。外径が小さくなることにより、織物テープ８ａによる締め付け力が低下しうる。しかし、弾性を有するゴムテープ１０ａをその外側から巻き付けることにより、外径が小さくなった場合であっても、中間成形体への締め付け力が効果的に維持されうる。このゴムテープ１０ａの締め付け力により、織物テープ８ａに樹脂が移行しやすい。また、このゴムテープ１０ａの締め付け力により、ＦＲＰ管状体内のボイドが低減されうる。
【０１３７】
比（Ｔ２ａ／Ｔ１ａ）が大きいほど、織物テープ８ａに移行する樹脂量が多くなる。この観点から、比（Ｔ２ａ／Ｔ１ａ）は、０．１以上が好ましく、０．２以上がより好ましい。比（Ｔ２ａ／Ｔ１ａ）が過度に大きい場合、皺の発生又はゴムテープの損傷が発生しやすくなる。この観点から、比（Ｔ２ａ／Ｔ１ａ）は２．０以下が好ましく、１．８以下がより好ましい。
【０１３８】
なお、織物テープ８ａに移行する樹脂を増加させることを重視する場合、比（Ｔ２ａ／Ｔ１ａ）が大きめに設定されるのが好ましく、具体的には、比（Ｔ２ａ／Ｔ１ａ）は１．０より大きくするのがよく、更には１．１以上が好ましく、特に１．２以上が好適であり、この場合において、比（Ｔ２ａ／Ｔ１ａ）の上限については、皺の発生を抑制する観点から、２．０以下が好ましく、１．８以下がより好ましい。
【０１３９】
また、皺の発生を抑制することを重視する場合、比（Ｔ２ａ／Ｔ１ａ）は小さめに設定されるのが好ましく、具体的には、比（Ｔ２ａ／Ｔ１ａ）は１．０未満が好ましく、０．９５以下がより好ましく、０．８以下が更に好ましく、この場合において、織物テープ８ａへ移行する樹脂量を所定量確保するために、比（Ｔ２ａ／Ｔ１ａ）は０．１以上が好ましく、０．２以上がより好ましい。
【０１４０】
第二巻き付け工程において、ゴムテープに代えて樹脂フィルムテープが用いられる場合、この樹脂フィルムテープの引張応力Ｔ２は、織物テープの引張応力Ｔ１よりも大きいのが好ましい。即ち、Ｔ２＞Ｔ１が好ましい。樹脂フィルムテープは、ゴムテープに比較して弾性に乏しく、シャフト成形温度に昇温されると引張応力が低下しやすい。この引張応力の低下は、樹脂フィルムテープによる押圧力（シャフト内側に向かう圧力）の低下を招来する。そのため、樹脂フィルムテープの場合、Ｔ２＞Ｔ１とすることにより、シャフト成形温度における引張応力の低下を抑制しておくのが好ましい。一方、ゴムテープは、その弾性に起因して、シャフト成形温度にまで昇温された場合であってもシャフトへの圧力がほとんど低下しない。よってゴムテープの場合、皺等の不具合を効果的に抑制するためには、Ｔ２ａ＜Ｔ１ａとされるのが好ましい。ただし、Ｔ２ａ＞Ｔ１ａとすれば、織物テープへ移行する樹脂量を多くすることができることは、前述した通りである。
【０１４１】
本第二実施形態でも、繊維含有率Ｚ１、繊維含有率Ｚ２及び差（Ｚ２−Ｚ１）は、上記第一実施形態と同様とされる。繊維強化樹脂部材における繊維含有率Ｒ１の好ましい範囲は、上記第一実施形態と同様とされる。含有率Ｒｘの好ましい範囲は、上記第一実施形態と同様とされる。
【０１４２】
ゴムテープ１０ａの基材１４ａは、ゴム組成物を加硫成形してなるものが好ましい。このゴム組成物の基材ゴムとして、例えば、天然ゴム（ＮＲ）、イソプレンゴム（ＩＲ）、ブタジエンゴム（ＢＲ）、スチレン−ブタジエンゴム（ＳＢＲ）、クロロプレンゴム（ＣＲ）、アクリロニトリル−ブタジエンゴム（ＮＢＲ）、カルボキシル化ニトリルゴム、ブチルゴム（ＩＩＲ）、ハロゲン化ブチルゴム（Ｘ−ＩＩＲ）、エチレン−プロピレンゴム（ＥＰＭ）、エチレン−プロピレン−ジエンゴム（ＥＰＤＭ）、エチレン−酢酸ビニルゴム（ＥＶＡ）、アクリルゴム（ＡＣＭ、ＡＮＭ）、エチレン−アクリルゴム、クロロスルホン化ポリエチレン（ＣＳＭ）、塩化ポリエチレン（ＣＭ）、エピクロルヒドリンゴム（ＣＯ）、ウレタン系ゴム、シリコーン系ゴム及びフッ素系ゴムから選択される１種又は２種以上が挙げられる。耐熱性、耐久性、引張強度及び離型性を総合的に考慮した総合性能に優れるという理由で、エチレン−プロピレン−ジエンゴム（ＥＰＤＭ）、ブチルゴム（ＩＩＲ）又はフッ素ゴムを基材ゴム１００質量部に対して５０質量部以上含む基材ゴムが好ましい。上記ゴム組成物は、加硫剤を含むのが好ましく、硫黄架橋とするのが好ましい。上記ゴム組成物は、必要に応じて、加硫促進剤、架橋開始剤、充填剤、可塑剤、老化防止剤等を含んでいてもよい。加硫促進剤として、例えば、チアゾール系加硫促進剤、チウラム系加硫促進剤、グアニジン系加硫促進剤及びスルフェンアミド系加硫促進剤から選択される１種又は２種以上が挙げられる。可塑剤として、例えば、ジオクチルフタレート、ジブチルフタレート、ジオクチルセパケート、ジオクチルアジペート及びトリクレジルフォスフェートから選択される１種又は２種以上が挙げられる。充填剤として、カーボンブラック及びシリカが例示され、こららが併用されてもよい。
【０１４３】
ゴムテープ１０ａの厚さｄ２ａは限定されない。張力Ｆ２ａにより切断されることを抑制する観点、及びゴムテープ自身の捻れ等を抑制する観点から、ゴムテープ１０ａの厚さｄ２ａは３００μｍ以上が好ましく、４００μｍ以上がより好ましく、５００μｍ以上がより好ましく、５５０μｍ以上が更に好ましい。ゴムテープの幅方向の一部が重ねられつつ巻き付けられる際において発生する外側テープと内側テープとの境界における過度な段差を抑制するとともにコストを下げる観点から、ゴムテープ１０ａの厚さｄ２ａは、２０００μｍ以下が好ましく、１８００μｍ以下がより好ましく、１５００μｍ以下がより好ましく、１２００μｍ以下が更に好ましい。
【０１４４】
ゴムテープ１０ａの幅Ｗ２ａは限定されない。張力Ｆ２ａによる切断されることを抑制する観点から、幅Ｗ２ａは８ｍｍ以上が好ましく、１０ｍｍ以上がより好ましく、１２ｍｍ以上が更に好ましい。巻き付け時の皺を抑制する観点から、幅Ｗ２ａは３５ｍｍ以下が好ましく、３０ｍｍ以下がより好ましく、２５ｍｍ以下が更に好ましい。
【０１４５】
テープ巻き付け工程は、ゴムテープをラッピングテープとして巻き付ける工程を少なくとも含んでいるのが好ましい。より好ましくは、テープ巻き付け工程は、上記第二実施形態の様に、織物テープを巻き付ける工程と、織物テープの外側にゴムテープを巻き付ける工程とを含む。
【０１４６】
次に、ラッピングテープとして織物テープのみが用いられる実施形態について、図９から図１１を参照しつつ、説明する。
【０１４７】
第三実施形態は、ラッピングテープが織物テープのみとされる他は、上記第一実施形態と同様である。
【０１４８】
図９は、本発明の第三実施形態に係る製造方法を説明するための図である。ここでは、管状体の製造方法の一例として、ゴルフクラブシャフトの製造方法が説明される。この製造方法では、先ず、マンドレル２ｂと繊維強化樹脂部材４ｂとが用意される。マンドレル２ｂは、芯金とも称される。典型的なマンドレル２ｂの材質は、鋼等の金属である。マンドレル２ｂの中心軸線は、略直線である。マンドレル２ｂの断面形状は、円形である。マンドレル２ｂは、テーパーを有している。このテーパーにより、マンドレル２ｂは、その一端に近づくほど細くなされている。マンドレル２ｂは、部分的にパラレルであってもよい。換言すれば、マンドレル２ｂは、部分的に直径が一定の部分を有していても良い。マンドレル２ｂの全体においてその直径が一定であってもよい。
【０１４９】
マンドレル２ｂは、前述したマンドレル２と同様である。
【０１５０】
本製造方法では、先ず、マンドレルに、繊維強化樹脂部材が巻回される工程がなされる。
【０１５１】
プリプレグ４ｂは、前述したプリプレグ４と同様である。
【０１５２】
巻回工程の前に、プリプレグ４ｂは、所望の形状に切断される。図９の実施形態では、６枚のプリプレグ４ｂが用いられる。図９の実施形態では、切断されたプリプレグ４ｂの例として、シートｅ１からｅ６が示されている。プリプレグ４ｂは、いわゆるアングル層用シートｅ１、ｅ２と、ストレート層用シートｅ３、ｅ５、ｅ６と、フープ層用シートｅ４とを含む。プリプレグ４ｂは、シャフトの全長に亘って設けられる全長シートｅ１からｅ５と、シャフト長手方向の一部に設けられる部分シートｅ６とを含む。なお、プリプレグ４ｂの仕様は限定されない。プリプレグ４ｂの形状、厚み、繊維種類等は限定されない。
【０１５３】
巻回工程では、シートｅ１からシートｅ６までが、順次マンドレル２ｂに巻回される。図示されていないが、巻回に先立ち、シートｅ２は、シートｅ１に貼り合わせられる。この貼り合わせされてなるシート群がマンドレル２ｂに巻回される。この貼り合わせにおいて、シートｅ２は、裏返される。この裏返しにより、シートｅ１の繊維とシートｅ２の繊維とは、互いに逆方向に配向する。図９において各シートｅ１からｅ６に記載された角度は、シャフト軸方向と繊維の配向方向とのなす角度θ１を示している。この巻回工程は、前述した第一実施形態と同様である。
【０１５４】
次に、テープ巻き付け工程がなされる。このテープ巻き付け工程では、中間成形体６ｂの外周面にラッピングテープが巻き付けられる。図１０及び図１１は、テープ巻き付け工程の様子を示す一部断面斜視図である。図１０及び図１１の断面において、中間成形体６ｂは、単一の層として簡略的に示されている。実際には、中間成形体６ｂは、前述したように複数の層よりなる。
【０１５５】
テープ巻き付け工程におけるラッピングテープは、織物テープ８ｂである。本実施形態において、ラッピングテープとして織物テープのみが用いられる。テープ巻き付け工程では、織物テープ８ｂのみが巻き付けられる。織物テープ８ｂは、織物を基材とするテープである。織物テープ８ｂは、織物である基材の表面にコーティング剤等を有していてもよい。
【０１５６】
テープ巻き付け工程の様子が、図１０で示される。テープ巻き付け工程では、中間成形体６ｂの外周面に織物テープ８ｂが直接巻き付けられる。中間成形体６ｂの外周面と織物テープ８ｂとは当接している。織物テープ８ｂは中間成形体６ｂの外周面に接触している。
【０１５７】
図１０が示すように、テープ巻き付け工程において、織物テープ８ｂは、螺旋状に巻き付けられる。螺旋状に巻き付ける目的で、中間成形体６ｂの軸線方向と織物テープ８ｂの長手方向とは互いに垂直とされない。織物テープ８ｂは、中間成形体６ｂに隙間無く巻き付けられる。隙間を無くす目的で、織物テープ８ｂの幅Ｗ１ｂは、巻き付けピッチＰ１ｂよりも広い。巻き付けピッチＰ１ｂは、図１０において両矢印で示されている。つまり、織物テープ８ｂは、その幅方向の一部が重ねられつつ螺旋状に巻き付けられている。巻き付けピッチＰ１ｂは、一定である。中間成形体６ｂのチップ端からバット端にかけて、巻き付けピッチＰ１ｂは一定である。この織物テープ８ｂの巻き付けは、公知のラッピングマシンによりなされる。織物テープ８ｂは、中間成形体６ｂの全長に亘って巻き付けられる。テープ巻き付け工程の結果、中間成形体６ｂの全体が織物テープ８ｂにより覆われる。なお、織物テープ８ｂの両端（巻きはじめの端及び巻き終わりの端）は、粘着テープ等により中間成形体６ｂに固定される。この両端の固定により、織物テープ８ｂの巻き付けが自然に解けることはない。
【０１５８】
後述されるように、後の硬化工程において、中間成形体６ｂに含まれる樹脂が、織物テープ８ｂへと移行する。即ち中間成形体６ｂに含まれる樹脂は、織物テープ８ｂへと吸収されるか、又は、織物テープ８ｂを透過して外部に排出される。
【０１５９】
織物テープ８ｂに吸収される樹脂量を増加させる観点から、織物テープ８ｂのラッピング層数Ｌ１は多いのが好ましい。なお、ラッピング層数Ｌ１とは、中間成形体６ｂに巻き付けられた織物テープ８ｂの層数である。ラッピング層数Ｌ１は、中間成形体６ｂの表面上の各点のそれぞれにおいて定まる。前述した螺旋状の巻き付けにおいて、仮に巻き付けピッチＰ１ｂが織物テープの幅Ｗ１ｂよりも大きい場合、巻き付け工程後の中間成形体６ｂには、ラッピング層数Ｌ１が０層である部分と、ラッピング層数Ｌ１が１層である部分とが存在することになる。また、比（Ｐ１ｂ／Ｗ１ｂ）が０．５を超えて１．０未満である場合、巻き付け工程後の中間成形体６ｂには、ラッピング層数Ｌ１が１層である部分と、ラッピング層数Ｌ１が２層である部分とが存在することになる。
【０１６０】
ラッピング層数Ｌ１を多くするための方法として、次の（方法Ａ）及び（方法Ｂ）が採用されうる。
（方法Ａ）巻き付けピッチＰ１ｂの、織物テープの幅Ｗ１ｂに対する比（Ｐ１ｂ／Ｗ１ｂ）が小さくされる。
（方法Ｂ）複数回の巻き付けがなされる。
【０１６１】
（方法Ａ）は、一回の巻き付けでラッピング層数Ｌ１を増加することができるため、生産性の向上に寄与しうる。一方、（方法Ｂ）は、チップ側からバット側への巻き付け、及び／又はチップ側からバット側への巻き付けを繰り返す必要が生じるので、（方法Ａ）と比較して生産性に劣る。生産性の観点からは、（方法Ｂ）よりも（方法Ａ）が好ましい。ただし、織物テープ８ｂの厚さや柔軟性等によっては、比（Ｐ１ｂ／Ｗ１ｂ）を小さくしてラッピング層数Ｌ１を増加させることには限界が生じる場合がある。この場合、（方法Ｂ）が有効に用いられうる。
【０１６２】
ラッピング層数Ｌ１を多くして樹脂吸収量を高める観点から、比（Ｐ１ｂ／Ｗ１ｂ）は、０．７０以下が好ましく、０．５０以下がより好ましく、０．４０以下が更に好ましく、０．３３以下が更に好ましい。なお、比（Ｐ１ｂ／Ｗ１ｂ）が過度に小さくされ、ラッピング層数Ｌ１が過度に多くされた場合、樹脂吸収量の増加がほとんどみられない一方で生産性が低下しうる。この観点から、比（Ｐ１ｂ／Ｗ１ｂ）は、０．０５以上が好ましく、０．０７以上がより好ましく、０．１０以上が更に好ましい。
【０１６３】
織物テープ８ｂの巻き付けは、張力Ｆ１ｂを付与しつつなされる。この張力Ｆ１ｂにより、中間成形体６ｂは、織物テープ８ｂにより締め付けられる。織物テープ８ｂの巻き付けにより、織物被覆体１２ｂが得られる。織物被覆体１２ｂは、中間成形体６ｂが織物テープ８ｂで覆われてなる。
【０１６４】
図１１は、上記（方法Ｂ）が採用される場合における二回目の巻き付けの様子が示された一部断面斜視図である。二回目の巻き付けでは、織物被覆体１２ｂの外周面に織物テープ１０ｂが直接巻き付けられる。織物被覆体１２ｂの外周面と織物テープ１０ｂとは当接する。織物テープ１０ｂは織物被覆体１２ｂの外周面に接触している。つまり織物テープ１０ｂは織物テープ８ｂに接触している。なお、織物テープ８ｂと織物テープ１０ｂとは、同一のテープであってもよいし、異なるテープであってもよい。
【０１６５】
図１１が示すように、二回目の巻き付けにおいて、織物テープ１０ｂは、螺旋状に巻き付けられる。この二回目の巻き付けは、前述した一回目の巻き付けと同様になされうる。生産性の観点からは、この二回目の巻き付けは実施されないのが好ましい。差（Ｚ２−Ｚ１）を大きくする観点からは、この二回目の巻き付けがなされるのが好ましい。
【０１６６】
織物テープ１０ｂの巻き付けは、張力Ｆ２ｂを付与しつつなされる。この張力Ｆ２ｂにより、織物被覆体１２ｂは、織物テープ１０ｂにより締め付けられる。張力Ｆ２ｂと張力Ｆ１ｂとは、同一であってもよいし、異なっていても良い。
【０１６７】
なお織物被覆体１２ｂの表面には、織物テープ８ｂによる螺旋模様が形成されているが、図１１においては、この織物テープ８ｂによる螺旋模様の記載が省略されている。
【０１６８】
図１１の実施形態では、織物テープがチップ端からバット端にかけて巻き付けられる。この実施形態では、巻き付けが二回繰り返されている。このように、巻き付けを繰り返すことにより、ラッピング層数Ｌ１を調整することができ、樹脂吸収量の調整が可能である。なお生産性の観点から、織物テープが一方向に向かって巻き付けられる巻き付けの回数（以下、単に巻き付け回数ともいう）は、三回以下が好ましく、二回以下がより好ましく、一回が特に好ましい。この「一方向」とは、チップ側からバット側へと向かう方向でもよいし、バット側からチップ側へと向かう方向でもよい。
【０１６９】
巻き付け工程の後に、硬化工程がなされる。この硬化工程は、前述した第一実施形態と同様である。前述の通り、好ましくは、この硬化工程は、第一加熱ステップと第二加熱ステップとを含む。
【０１７０】
硬化工程の後、マンドレル２ｂの引き抜き及び織物テープの除去を行い硬化管状体を得る工程がなされる。マンドレル２ｂの引き抜き及び織物テープの除去は、どちらが先になされてもよい。作業性の観点から、好ましくは、マンドレル２ｂが引き抜かれた後に織物テープが除去される。
【０１７１】
なお、織物テープ８ｂに発生する皺を抑制する観点から、織物テープ８ｂの内面にコーティング剤が設けられても良い。織物テープ８ｂの内面とは、中間成形体６ｂと当接する面である。このコーティング剤として、フッ素系化合物又はシリコン系化合物が好ましい。
【０１７２】
第三実施形態では、第一実施形態と同様に、繊維含有率Ｒ１の小さい繊維強化樹脂部材を用いているため、成形精度が向上し、ボイド率が抑制される。更に、第三実施形態では、製造工程中において、繊維強化樹脂部材に含まれる樹脂が織物テープ８ｂに移行しうる。織物テープ８ｂは、織られた繊維の間に空隙や穴を有している。よって織物テープ８ｂは、樹脂を吸収及び／又は透過させうる。織物テープ８ｂにより、マトリクス樹脂が成形体の外部に排出されやすくなり、管状体の繊維含有率が向上しうる。マトリクス樹脂と共に、ボイドも排出されうる。これにより、管状体の軽量化とボイド率の低下とが達成されうる。
【０１７３】
第三実施形態では、上記中間成形体の外側に直接織物テープ８ｂを張力を付与しつつ巻き付ける。この製造方法により、加熱工程中において繊維強化樹脂部材に含まれる樹脂が織物テープ８ｂに吸収される。この吸収により、繊維含有率の高い繊維強化樹脂部材を用いることなく、ＦＲＰ管状体の繊維含有率を高くすることができる。更に、織物テープ８ｂは、中間成形体６ｂに含まれる空気も吸収又は透過させうる。これにより、ボイドの原因となる空気が抜けやすくなり、ＦＲＰ管状体の強度が向上しうる。また、ラッピング層数Ｌ１が複数とされることにより、織物テープ８ｂが中間成形体６ｂに大きな圧力を付与することができる。この圧力に起因して、ボイドの原因となる空気が一層抜けやすくなり、ＦＲＰ管状体の強度が向上しうる。この圧力に起因して、マトリクス樹脂が一層抜けやすくなり、ＦＲＰ管状体の軽量化が達成されうる。
【０１７４】
織物テープ８ｂによる樹脂の吸収は、繊維強化樹脂部材を巻回した後になされる。本発明では、粘着性が過度に低い繊維強化樹脂部材を用いることなく、繊維含有率の高いＦＲＰ管状体が得られうる。本実施形態では、繊維強化樹脂部材の巻回が行いやすく、且つ繊維含有率の向上が達成されうる。硬化工程中に繊維含有率を向上させているので、成形性及び生産性を維持しながら軽量化及び低ボイド率が達成されている。
【０１７５】
本実施形態では、ラッピングテープが重なった重複部において、織物テープ同士が重なっている。この重複部において、織物テープの内側に樹脂テープ層が存在しない。よって、重複部を含めた織物テープの全体に樹脂及び空気が移行することができ、樹脂及び空気が織物テープに移行しやすい。
【０１７６】
中間成形体６ｂへの圧力を高め、織物テープの樹脂吸収量を増加させる観点から、平均ラッピング層数Ｌａは、１層以上が好ましく、２層以上がより好ましく、３層以上がより好ましく、５層以上が更に好ましい。平均ラッピング層数Ｌａが過度に多い場合、織物テープのコスト増加及び織物テープを剥がす手間の増加が生じうる。また平均ラッピング層数Ｌａが過度に多い場合、中間成形体６ｂの表面に皺が発生しやすくなる。これらの観点から、平均ラッピング層数Ｌａは、１５層以下が好ましく、１２層以下がより好ましく、１０層以下が更に好ましい。
【０１７７】
なお、平均ラッピング層数Ｌａは、前述したラッピング層数Ｌ１とは異なる概念である。ラッピング層数Ｌ１が中間成形体６ｂの表面上の各点においてそれぞれ定まるのに対し、平均ラッピング層数Ｌａは、ラッピング層数Ｌ１の平均値として理解されうる。具体的には、平均ラッピング層数Ｌａは以下の計算式（１）により決定されうる。
Ｌａ＝Ｓｔ／Ｓｎ  ・・・（１）
ただし、式（１）において、Ｓｔは巻き付けられた状態における織物テープの内面の総面積（ｍｍ２）であり、Ｓｎは巻き付けられた織物テープと接触する部分における中間成形体６ｂの表面積（ｍｍ２）である。この総面積Ｓｔは、巻かれている織物テープの長さＮｔ（ｍｍ）と織物テープの幅Ｗａ（ｍｍ）との積である。即ちＳｔ＝Ｎｔ×Ｗａである。長さＮｔは、織物テープの長手方向に沿って測定される。長さＮｔは、中間成形体６ｂから解かれた状態において測定される織物テープの長さＮｋと実質的に等しいか、又は、この長さＮｋよりも長い。Ｎｔ＞Ｎｋとなりうる場合は、張力によって引き延ばされた状態で織物テープが巻き付けられている場合である。幅Ｗａは、中間成形体６ｂから解かれた状態において測定される織物テープの幅Ｗ１ｂと実質的に等しいか、又は、この幅Ｗ１ｂよりも狭い。Ｗ１ｂ＞Ｗａとなりうる場合は、張力によって引き延ばされた状態で織物テープが巻き付けられている場合である。ラッピング層数Ｌ１は０又は１以上の整数であるが、平均ラッピング層数Ｌａは整数とならない場合がある。
【０１７８】
例えば、比（Ｐ１ｂ／Ｗ１ｂ）が０．５であり、Ｗ１ｂ＝Ｗａであり、且つ巻き付け回数が１回である場合、平均ラッピング層数Ｌａは、２層である。この場合、巻き付けピッチＰ１ｂの誤差を無視すれば、ラッピング層数Ｌ１は、全ての点において、２層である。
【０１７９】
上記総面積Ｓｔ及び表面積Ｓｎは、管状体のチップ端位置Ｔｐ１から管状体のバット端位置Ｂｔ１までの範囲において測定される。前述したように、管状体製造の仕上げ工程においては、硬化管状体の両端部が切断されてもよい。この両端部の切断がなされた場合、管状体のチップ端位置Ｔｐ１と、硬化管状体のチップ端位置Ｔｐとは相違する。前述した両端部の切断がなされない場合、管状体のチップ端位置Ｔｐ１と、硬化管状体のチップ端位置Ｔｐとは一致する。同様に、前述した両端部の切断がなされた場合、管状体のバット端位置Ｂｔ１と、硬化管状体のバット端位置Ｂｔとは相違する。前述した両端部の切断がなされない場合、管状体のチップ端位置Ｔｐ１と、硬化管状体のチップ端位置Ｔｐとは一致する。図９には、両端部の切断がなされた場合におけるチップ端位置Ｔｐ１及びバット端位置Ｂｔ１が示されている。
【０１８０】
中間成形体６ｂへの圧力を高め、織物テープの樹脂吸収量を増加させる観点から、ラッピング層数Ｌ１は、チップ端位置Ｔｐ１からバット端位置Ｂｔ１までの全ての点において、１層以上が好ましく、２層以上がより好ましく、３層以上がより好ましく、５層以上が更に好ましい。ラッピング層数Ｌ１が過度に多い場合、織物テープのコスト増加及び織物テープを剥がす手間の増加が生じうる。またラッピング層数Ｌ１が過度に多い場合、中間成形体６ｂの表面に皺が発生しやすくなる。これらの観点から、ラッピング層数Ｌ１は、チップ端位置Ｔｐ１からバット端位置Ｂｔ１までの全ての点において、１５層以下が好ましく、１２層以下がより好ましく、１０層以下が更に好ましい。
【０１８１】
平均ラッピング層数Ｌａの値に関わらず、巻き付け回数が１回である場合、巻き付け部分の両端部には、ラッピング層数Ｌ１が１回である部分が存在する。例えば、平均ラッピング層数Ｌａが２層以上とされた場合であっても、巻き付け回数が１回である限り、巻き付けの開始部分及び巻き付けの終了部分には、ラッピング層数Ｌ１が１回である部分が存在する。巻き付けの開始点に隣接し且つラッピング層数Ｌ１が１層である部分Ｘｔは、他の部分に比べて織物テープへの樹脂の移行が少ない傾向にある。よって、部分Ｘｔが切除されてなる管状体（シャフト）がより好ましい。同様に、巻き付けの終了点に隣接し且つラッピング層数Ｌ１が１回である部分Ｙｔは、他の部分に比べて織物テープへの樹脂の移行が少ない傾向にある。よって、部分Ｙｔが切除されてなる管状体（シャフト）がより好ましい。なお、ラッピング層数Ｌ１が２層以上である部分を軸方向両側に有する部分は、ラッピング層数Ｌ１が１層であったとしても、上記部分Ｘｔには該当しない。同様に、ラッピング層数Ｌ１が２層以上である部分を軸方向両側に有する部分は、ラッピング層数Ｌ１が１層であったとしても、上記部分Ｙｔには該当しない。上記軸方向とは、管状体の軸方向を意味する。
【０１８２】
巻き付け工程において、チップ側とバット側との間で織物テープ８ｂを往復させて巻き付けてもよい。例えば、織物テープ８ｂをバット側からチップ側に向かって螺旋状に巻き付け、引き続き、織物テープ８ｂをチップ側からバット側に向かって螺旋状に巻き付けてもよい。このような往復方式の巻き付けにより、巻き付け回数が増加されてもよい。なお本明細書では、このような往復方式の巻き付けにより一往復の巻き付けがなされた場合であっても、巻き付け回数は２回であると定義される。織物テープ８ｂが途中で切断されることなく一往復の巻き付けがなされた場合であっても、巻き付け回数は２回であると定義される。前述した通り、生産性の観点から、平均ラッピング層数Ｌａを増加させる方法としては、巻き付け回数が１回とされ且つ比（Ｐ１ｂ／Ｗ１ｂ）が小さくされる方法が好ましい。
【０１８３】
前述したように、織物テープ８ｂは張力Ｆ１ｂが付与されつつ巻き付けられている。ここで、上記テープ巻き付け工程において織物テープ８ｂに付与される引張応力Ｔ１ｂが定義される。引張応力Ｔ１ｂは、上記張力Ｆ１ｂを、織物テープ８ｂの断面積Ｓｄで割った値である。即ち、［Ｔ１ｂ＝Ｆ１ｂ／Ｓｄ］である。この断面積Ｓｄは、張力が作用していない（フリーな）状態の織物テープ８ｂにおいて測定される。この引張応力Ｔ１ｂは、巻き付けられる直前において織物テープ８ｂに作用する引張応力を意味する。この引張応力Ｔ１ｂは、巻き付けられた状態において織物テープ８ｂに作用する引張応力を意味しない。
【０１８４】
織物テープ８ｂに移行する樹脂の量を大きくするとともに、織物テープ８ｂのたるみを抑制する観点から、引張応力Ｔ１ｂは５Ｍｐａ以上が好ましく、１０Ｍｐａ以上がより好ましく、２０Ｍｐａ以上がより好ましく、２５Ｍｐａ以上がより好ましく、３０Ｍｐａ以上が更に好ましい。管状体の表面に発生する段差を抑制し、管状体表面を滑らかにするための研磨量を抑える観点から、引張応力Ｔ１ｂは１５０Ｍｐａ以下が好ましく、１００Ｍｐａ以下がより好ましく、６０Ｍｐａ以下が更に好ましい。
【０１８５】
なお、樹脂吸収量を高める観点から、平均ラッピング層数Ｌａと、織物テープ８ｂの厚さｄ１（μｍ）との積（Ｌａ×ｄ１）は、１００以上が好ましく、２００以上がより好ましく、３００以上がより好ましく、５００以上が更に好ましい。生産性の観点から、この積（Ｌａ×ｄ１）は、１００００以下が好ましく、５０００以下がより好ましく、１５００以下がより好ましく、１２００以下が更に好ましい。
【０１８６】
本第三実施形態でも、繊維含有率Ｚ１、繊維含有率Ｚ２及び差（Ｚ２−Ｚ１）は、上記第一実施形態と同様とされる。繊維強化樹脂部材における繊維含有率Ｒ１の好ましい範囲は、上記第一実施形態と同様とされる。含有率Ｒｘの好ましい範囲は、上記第一実施形態と同様とされる。
【実施例】
【０１８７】
以下、実施例によって本発明の効果が明らかにされるが、この実施例の記載に基づいて本発明が限定的に解釈されるべきではない。
【０１８８】
下記の表１に示される実施例は、織物テープ及び樹脂フィルムテープを用いた実施例である。下記の表１に示される比較例は、表１の実施例に対応する。
【０１８９】
下記の表２に示される実施例は、織物テープ及びゴムテープを用いた実施例である。下記の表２に示される比較例は、表２の実施例に対応する。
【０１９０】
下記の表３に示される実施例は、織物テープのみを用いた実施例である。下記の表３に示される比較例は、表３の実施例に対応する。
【０１９１】
先ず、評価方法について説明する。
【０１９２】
［順式フレックスの測定］
硬化管状体のバット端Ｂｔから７５ｍｍ隔てた位置の上側と、このバット端Ｂｔから２１５ｍｍ隔てた位置の下側とが支持点とされた。これらの二点が支持された状態で、硬化管状体の軸線方向が水平とされた。次に、バット端Ｂｔから１０３９ｍｍ隔てた荷重点Ｋに、２．７ｋｇの錘りを掛けた。錘りにより硬化管状体が曲がり、上記荷重点Ｋが下方へと移動した。荷重点Ｋの鉛直方向における移動量が、順式フレックスＦｊとして下記の表に示される。
【０１９３】
［しわの程度］
硬化管状体の表面に生じたしわ（皺）の程度が、外観の目視により評価された。次の５段階により評価がなされた。この評価が、下記の表で示される。評価点数が小さいほど、しわの発生程度が小さく、評価が高い。
評価１：しわが無い。
評価２：しわがごく僅かに見られる。
評価３：目立たない程度のしわが見られる。
評価４：しわがやや目立つ。
評価５：しわがかなり目立つ。
【０１９４】
［織物テープの厚さ］
織物テープの厚さｄ１は、ＪＩＳ  Ｌ  １０９６に準拠して、デジマチックマイクロメータを用いて測定された。２４０ｇ／ｃｍ２の一定圧力を付与させて１０秒間経過した後、２４０ｇ／ｃｍ２の圧力のもとで測定がなされた。測定は５箇所で行われた。５箇所のデータの平均値が、「厚さｄ１」として下記の表に示される。
【０１９５】
［ボイド率Ｒｂ］
ボイド率Ｒｂは、シャフト先端から９０ｍｍ隔てた地点の断面の画像によりボイド面積Ｓｂ及びシャフト断面積Ｓｍを求め、下記式により算出した。
Ｒｂ（％）＝（Ｓｂ／Ｓｍ）×１００
【０１９６】
ゴルフクラブシャフトにおいては、先端部にヘッドが取り付けられるため、先端部における強度が特に重要である。ボイド率Ｒｂは、シャフト強度との相関が高い。
【０１９７】
［三点曲げ強度］
ＳＧ式三点曲げ強度試験が採用された。これは、製品安全協会が定める試験である。図１２は、ＳＧ式三点曲げ強度試験の測定方法を示す。図１２が示すように、２つの支持点ｅ１、ｅ２においてシャフト２０を下方から支持しつつ、荷重点ｅ３において上方から下方に向かって荷重Ｆを加える。荷重点ｅ３の位置は、支持点ｅ１と支持点ｅ２とを二等分する位置である。荷重点ｅ３が、測定点である。測定点は、Ｔ点とされた。Ｔ点は、チップＴｐから９０ｍｍの点である。シャフト２０が破損したときの荷重Ｆの値（ピーク値）が測定された。上記スパンＳは、１５０ｍｍとされた。この測定結果が下記の表に示される。
【０１９８】
［生産性］
以下の基準に従い、４段階で評価された。評価Ａが、最も生産性が高く、良好である。評価Ｄは、最も生産性が低い。
Ａ・・・硬化工程における加熱時間が４時間以内である。
Ｂ・・・硬化工程における加熱時間が４時間を超えて２４時間以内である。
Ｃ・・・硬化工程における加熱時間が２４時間を超えて７２時間以内である。
Ｄ・・・硬化工程における加熱時間が７２時間を超える。
【０１９９】
次に、織物テープ及び樹脂フィルムテープを用いた実施例について説明する。  
【０２００】
［実施例１］
図１で示すマンドレルに離型剤を塗布した後、このマンドレルに６枚のプリプレグを巻き付け、中間成形体を得た。これら６枚のプリプレグの構成は、図１及び表５で示された通りとされた。下記の表４には、プリプレグの品番として、Ａ、Ｂ、Ｃ、Ｄ及びＥが示されている。下記の表１には、シートｓ１からシートｓ６に用いられたプリプレグの品番が、表４に記載のＡからＥにより示されている。下記の表５には、実施例１のプリプレグ構成が示されている。
【０２０１】
表１及び表４に示される通り、シートｓ１及びシートｓ２は東レ社製の「９２５２Ｓ−１１」とされ、シートｓ３は東レ社製の「２２５２Ｇ−１０」とされ、シートｓ４は東レ社製の「８０５Ｓ−３」とされ、シートｓ５及びシートｓ６は東レ社製の「２２５２Ｇ−１０」とされた。
【０２０２】
表５における「先端ｐｌｙ数」とは、チップ端Ｔｐにおけるプリプレグの巻回数を示している。表５における「繊維角度θ１」は、シャフト軸線方向に対する炭素繊維の配向角度である。各プリプレグにおいてマトリクス樹脂はエポキシ樹脂である。
【０２０３】
次に、上記中間成形体の外周面にラッピングテープを巻き付けるテープ巻き付け工程がなされた。テープ巻き付け工程は、横手鉄工所製のラッピング機によりなされた。テープ巻き付け工程として、第一巻き付け工程と第二巻き付け工程とが行われた。第一巻き付け工程は、一定の張力Ｆ１を付与しつつなされた。第二巻き付け工程は、一定の張力Ｆ２を付与しつつなされた。張力Ｆ１及び張力Ｆ２は、日本電産シンポ社製のロードセルにより測定された。これらの張力Ｆ１、Ｆ２に基づき、引張応力Ｔ１及び引張応力Ｔ２が算出された。
【０２０４】
第一巻き付け工程では、織物テープが巻き付けられた。この織物テープとして、キンキテープ社が販売する商品名「ナイロンタフタ」が用いられた。このナイロンタフタは、ナイロン繊維が平織りで織られた織物テープである。このナイロン繊維を構成するナイロンの種類は、ナイロン６である。この織物テープの幅Ｗ１は１５ｍｍであり、厚さｄ１は１００μｍであった。第一巻き付け工程における引張応力Ｔ１は３５Ｍｐａとされた。第一巻き付け工程において、巻き付けピッチＰ１は１．５ｍｍとされた。
【０２０５】
第一巻き付け工程の平均ラッピング層数Ｌａは、１０とされた。比（Ｐ１／Ｗ１）が０．１とされることにより、平均ラッピング層数Ｌａが１０とされた。
【０２０６】
第一巻き付け工程の後、第二巻き付け工程がなされた。第二巻き付け工程では、樹脂フィルムテープが巻き付けられた。この樹脂フィルムテープとして、ポリプロピレン（ＰＰ）フィルムテープが用いられた。このＰＰフィルムテープとして、信越フィルム社製のＰＴ３０Ｈが用いられた。このフィルムテープの片面には、シリコン系のコーティング剤が設けられている。このコーティング剤層を内側にして、このＰＰフィルムテープが巻き付けられた。このＰＰフィルムテープの幅Ｗ２は２５ｍｍであり、厚さｄ２は３０μｍであった。第二巻き付け工程における引張応力Ｔ２は８５Ｍｐａとされた。第二巻き付け工程において、巻き付けピッチＰ２は２ｍｍとされた。
【０２０７】
第二巻き付け工程の後に、硬化工程がなされた。硬化工程では、第一加熱ステップの後に、第二加熱ステップがなされた。第一加熱ステップは、温度が８０℃とされ、時間が３０分とされた。第二加熱ステップでは、温度が１３０℃とされ、時間が１２０分とされた。
【０２０８】
次に、マンドレルが引き抜かれた。次に、樹脂フィルムテープ及び織物テープが除去され、実施例１に係る硬化管状体を得た。実施例１の仕様と評価結果とが下記の表１で示される。
【０２０９】
［実施例２から５］
表１で示される仕様以外は実施例１と同様にして、各例に係る硬化管状体を得た。これらの仕様と評価結果とが下記の表１で示される。
【０２１０】
［比較例１から４］
第二巻き付け工程がなされず、且つ、各仕様が表１に示される通りとされた。その他については実施例１と同様にして、比較例１から４の硬化管状体を得た。これらの仕様と評価結果とが下記の表１で示される。
【０２１１】
なお、比較例１及び比較例２のＰＰフィルムテープは、実施例１のそれと同じである。比較例３では、ラッピングテープとして、ＰＥＴフィルムテープが用いられた。このＰＥＴフィルムテープとして、信越フィルム社製の商品名「ＰＥＴ−２５Ｋ」が用いられた。比較例４では、ラッピングテープとして、一体化テープが用いられた。この一体化テープは、幅が１５ｍｍで且つ厚さが１００μｍであるナイロンタフタと、幅１５ｍｍで且つ厚さが３０μｍのＰＰフィルムテープとが、加熱及び圧着により一体化されたテープである。この一体化テープの厚みは、１１５μｍである。
【０２１２】
【表１】
2010120191.tif 000003
【０２１３】
差（Ｚ２−Ｚ１）は、硬化工程中において排出された樹脂の量（樹脂の減少量）を示している。差（Ｚ２−Ｚ１）が大きいことは、軽量化に寄与する。樹脂とともにボイドが排出されうる。差（Ｚ２−Ｚ１）が大きいことは、ボイド率の低減にも寄与する。
【０２１４】
樹脂の減少量が大きい場合、硬化管状体の外径が小さくなる。硬化管状体の外径が小さい場合、順式フレックスＦｊは、より大きくなる。表１では、順式フレックスＦｊの逆数（１／Ｆｊ）を硬化管状体の質量Ｗｔで割った値［１／（Ｆｊ×Ｗｔ）］が示されている。［１／（Ｆｊ×Ｗｔ）］が大きいことは、単位質量当たりの剛性が向上していることを意味する。［１／（Ｆｊ×Ｗｔ）］が大きいほど、軽量性に優れる。
【０２１５】
実施例１は、全ての繊維強化樹脂部材が高樹脂率である。実施例２は、内側の層が高樹脂率であり、外側の層が低樹脂率である。実施例３は、角度θ１の絶対値が４５度の層が高樹脂率である。実施例１から３の結果は、良好である。
【０２１６】
実施例４は、全ての繊維強化樹脂部材が高樹脂率である。更に、実施例４は、低温である第一加熱ステップの時間が長いので、ボイド率Ｒｂが低い。実施例４の結果は、良好である。
【０２１７】
比較例１は、ラッピングテープが樹脂フィルムテープのみであるため、差（Ｚ２−Ｚ１）が小さい。
【０２１８】
比較例２は、繊維含有率Ｒ１及び繊維含有率Ｚ１は高いが、差（Ｚ２−Ｚ１）が小さい。このため、シャフトが重く、ボイド率Ｒｂが高い。また、重量が大きい割に、三点曲げ強度が小さい。即ち、単位重量あたりの三点曲げ強度が小さい。
【０２１９】
比較例３は、ラッピングテープが樹脂フィルムテープのみであるため、差（Ｚ２−Ｚ１）が小さい。
【０２２０】
比較例４では、一体化テープを用いたが、差（Ｚ２−Ｚ１）は実施例よりも小さい。比較例４では、ラッピングの際にテープがよじれて、皺が発生した。
【０２２１】
次に、織物テープ及びゴムテープを用いた実施例について説明する。
【０２２２】
［実施例１ａ］
図５で示すマンドレルに離型剤を塗布した後、このマンドレルに６枚のプリプレグを巻き付け、中間成形体を得た。これら６枚のプリプレグの構成は、図５及び表６で示された通りとされた。下記の表４には、プリプレグの品番として、Ａ、Ｂ、Ｃ、Ｄ及びＥが示されている。下記の表２には、シートｈ１からシートｈ６に用いられたプリプレグの品番が、表４に記載のＡからＥにより示されている。下記の表６には、実施例１ａのプリプレグ構成が示されている。
【０２２３】
表２及び表４に示される通り、シートｈ１及びシートｈ２は東レ社製の「９２５２Ｓ−１１」とされ、シートｈ３は東レ社製の「２２５２Ｇ−１０」とされ、シートｈ４は東レ社製の「８０５Ｓ−３」とされ、シートｈ５及びシートｈ６は東レ社製の「２２５２Ｇ−１０」とされた。
【０２２４】
表６における「先端ｐｌｙ数」とは、チップ端Ｔｐにおけるプリプレグの巻回数を示している。表６における「繊維角度θ１」は、シャフト軸線方向に対する炭素繊維の配向角度である。各プリプレグにおいてマトリクス樹脂はエポキシ樹脂である。
【０２２５】
次に、上記中間成形体の外側にラッピングテープを巻き付けるテープ巻き付け工程がなされた。テープ巻き付け工程は、横手鉄工所製のラッピング機によりなされた。テープ巻き付け工程として、第一巻き付け工程と第二巻き付け工程とが行われた。第一巻き付け工程は、一定の張力Ｆ１ａを付与しつつなされた。第二巻き付け工程は、一定の張力Ｆ２ａを付与しつつなされた。張力Ｆ１ａ及び張力Ｆ２ａは、日本電産シンポ社製のロードセルにより測定された。これらの張力Ｆ１ａ、Ｆ２ａに基づき、引張応力Ｔ１ａ及び引張応力Ｔ２ａが算出された。
【０２２６】
第一巻き付け工程では、織物テープが巻き付けられた。この織物テープとして、キンキテープ社が販売する商品名「ナイロンタフタ」が用いられた。このナイロンタフタは、ナイロン繊維が平織りで織られた織物テープである。このナイロン繊維を構成するナイロンの種類は、ナイロン６である。この織物テープの幅Ｗ１ａは１５ｍｍであり、厚さｄ１は１００μｍであった。第一巻き付け工程における引張応力Ｔ１ａは１５Ｍｐａとされた。第一巻き付け工程における平均ラッピング層数Ｌａは、１０とされた。
【０２２７】
第一巻き付け工程の後、第二巻き付け工程がなされた。第二巻き付け工程では、ゴムテープが巻き付けられた。このゴムテープとして、ＥＰＤＭゴムが基材ゴムとされたゴムテープが用いられた。このゴムテープには、コーティング剤が設けられていない。このゴムテープとして、三ツ星ベルト社製の商品名「ネオ・ルーフィングＥ」を下記の幅Ｗ２ａとなるように切断してなるテープが用いられた。このゴムテープの幅Ｗ２ａは１２．５ｍｍとされ、このゴムテープの厚さｄ２ａは１０００μｍであった。第二巻き付け工程において、巻き付けピッチＰ２ａは５ｍｍとされた。
【０２２８】
第二巻き付け工程の後に、硬化工程がなされた。この硬化工程では、第一加熱ステップの後に第二加熱ステップがなされた。第一加熱ステップは、温度が８０℃とされ、時間が３０分とされた。第二加熱ステップは、温度が１３０℃とされ、時間が１２０分とされた。
【０２２９】
次に、マンドレルが引き抜かれた。次に、ゴムテープ及び織物テープが除去され、実施例１ａに係る硬化管状体を得た。実施例１ａの仕様と評価結果が下記の表２に示される。
【０２３０】
［実施例２ａから５ａ］
表２で示される仕様以外は実施例１ａと同様にして、各例に係る硬化管状体を得た。これらの仕様と評価結果とが下記の表２に示される。
【０２３１】
［比較例１ａから４ａ］
第二巻き付け工程がなされず、且つ、各仕様が表２に示される通りとされた。その他については実施例１ａと同様にして、比較例１ａから４ａの硬化管状体を得た。これらの仕様と評価結果とが下記の表２に示される。
【０２３２】
なお、比較例１ａ及び比較例２ａのＰＰフィルムテープは、実施例１のそれと同じである。比較例３ａでは、ラッピングテープとして、ＰＥＴフィルムテープが用いられた。このＰＥＴフィルムテープとして、信越フィルム社製の商品名「ＰＥＴ−２５Ｋ」が用いられた。比較例４ａでは、ラッピングテープとして、一体化テープが用いられた。この一体化テープは、幅が１５ｍｍで且つ厚さが１００μｍであるナイロンタフタと、幅１５ｍｍで且つ厚さが３０μｍのＰＰフィルムテープとが、加熱及び圧着により一体化されたテープである。この一体化テープの厚みは、１１５μｍである。
【０２３３】
【表２】
2010120191.tif 000004
【０２３４】
実施例１ａは、全ての繊維強化樹脂部材が高樹脂率である。実施例２ａは、内側の層が高樹脂率であり、外側の層が低樹脂率である。実施例３ａは、角度θ１の絶対値が４５度の層が高樹脂率である。実施例１ａから３ａの結果は、良好である。
【０２３５】
実施例４ａは、全ての繊維強化樹脂部材が高樹脂率である。更に、実施例４ａは、低温である第一加熱ステップの時間が長いので、ボイド率Ｒｂが低い。実施例４ａの結果は、良好である。
【０２３６】
比較例１ａは、ラッピングテープが樹脂フィルムテープのみであるため、差（Ｚ２−Ｚ１）が小さい。
【０２３７】
比較例２ａは、繊維含有率Ｒ１及び繊維含有率Ｚ１は高いが、差（Ｚ２−Ｚ１）が小さい。このため、シャフトが重く、ボイド率Ｒｂが高い。また、シャフト重量が大きい割に、三点曲げ強度が小さい。即ち、単位重量あたりの三点曲げ強度が小さい。
【０２３８】
比較例３ａは、ラッピングテープが樹脂フィルムテープのみであるため、差（Ｚ２−Ｚ１）が小さい。
【０２３９】
比較例４ａでは、一体化テープを用いたが、差（Ｚ２−Ｚ１）は実施例よりも小さい。比較例４ａでは、ラッピングの際にテープがよじれて、皺が発生した。
【０２４０】
次に、織物テープのみを用いた実施例について説明する。
【０２４１】
［実施例１ｂ］
図９で示すマンドレルに離型剤を塗布した後、このマンドレルに６枚のプリプレグを巻き付け、中間成形体を得た。これら６枚のプリプレグの構成は、図９及び表７で示された通りとされた。下記の表４には、プリプレグの品番として、Ａ、Ｂ、Ｃ、Ｄ及びＥが示されている。下記の表３には、シートｅ１からシートｅ６に用いられたプリプレグの品番が、表４に記載のＡからＥにより示されている。下記の表７には、実施例１ｂのプリプレグ構成が示されている。
【０２４２】
表３及び表４に示される通り、シートｅ１及びシートｅ２は東レ社製の「９２５２Ｓ−１１」とされ、シートｅ３は東レ社製の「２２５２Ｇ−１０」とされ、シートｅ４は東レ社製の「８０５Ｓ−３」とされ、シートｅ５及びシートｅ６は東レ社製の「２２５２Ｇ−１０」とされた。
【０２４３】
表７における「先端ｐｌｙ数」とは、チップ端Ｔｐにおけるプリプレグの巻回数を示している。表７における「繊維角度θ１」は、シャフト軸線方向に対する炭素繊維の配向角度である。各プリプレグにおいてマトリクス樹脂はエポキシ樹脂である。
【０２４４】
次に、上記中間成形体の外周面に織物テープを巻き付けるテープ巻き付け工程がなされた。テープ巻き付け工程は、横手鉄工所製のラッピング機によりなされた。巻き付け工程において、巻き付け回数は１回とされた。テープ巻き付け工程は、一定の張力Ｆ１ｂを付与しつつなされた。張力Ｆ１ｂは、日本電産シンポ社製のロードセルにより測定された。これらの張力Ｆ１ｂに基づき、引張応力Ｔ１ｂが算出された。
【０２４５】
テープ巻き付け工程では、織物テープのみが巻き付けられた。この織物テープとして、キンキテープ社が販売する商品名「ナイロンタフタ」が用いられた。このナイロンタフタは、ナイロン繊維が平織りで織られた織物テープである。このナイロン繊維を構成するナイロンの種類は、ナイロン６である。この織物テープの幅Ｗ１ｂは１５ｍｍであり、厚さｄ１は１００μｍであった。テープ巻き付け工程における引張応力Ｔ１ｂは５０Ｍｐａとされた。平均ラッピング層数Ｌａは１０とされた。
【０２４６】
巻き付け工程の後に、硬化工程がなされた。この硬化工程では、第一加熱ステップの後に第二加熱ステップがなされた。第一加熱ステップは、温度が８０℃とされ、時間が３０分とされた。第二加熱ステップは、温度が１３０℃とされ、時間が１２０分とされた。
【０２４７】
次に、マンドレルが引き抜かれた。次に、織物テープが除去され、実施例１ｂに係る硬化管状体を得た。実施例１ｂの仕様と評価結果とが下記の表３に示される。
【０２４８】
［実施例２ｂから５ｂ］
表３で示される仕様以外は実施例１ｂと同様にして、各例に係る硬化管状体を得た。これらの仕様と評価結果とが下記の表３に示される。
【０２４９】
［比較例１ｂから４ｂ］
織物テープに代えて他のテープが用いられ、且つ、各仕様が表３に示される通りとされた。その他については実施例１ｂと同様にして、比較例１ｂから４ｂの硬化管状体を得た。これらの仕様と評価結果とが下記の表３に示される。
【０２５０】
なお、比較例１ｂ及び比較例２ｂのＰＰフィルムテープは、実施例１のそれと同じである。比較例３ｂでは、ラッピングテープとして、ＰＥＴフィルムテープが用いられた。このＰＥＴフィルムテープとして、信越フィルム社製の商品名「ＰＥＴ−２５Ｋ」が用いられた。比較例４ｂでは、ラッピングテープとして、一体化テープが用いられた。この一体化テープは、幅が１５ｍｍで且つ厚さが１００μｍであるナイロンタフタと、幅１５ｍｍで且つ厚さが３０μｍのＰＰフィルムテープとが、加熱及び圧着により一体化されたテープである。この一体化テープの厚みは、１１５μｍである。
【０２５１】
【表３】
2010120191.tif 000005
【０２５２】
実施例１ｂは、全ての繊維強化樹脂部材が高樹脂率である。実施例２ｂは、内側の層が高樹脂率であり、外側の層が低樹脂率である。実施例３ｂは、角度θ１の絶対値が４５度の層が高樹脂率である。実施例１ｂから３ｂの結果は、良好である。
【０２５３】
実施例４ｂは、全ての繊維強化樹脂部材が高樹脂率である。更に、実施例４ｂは、低温である第一加熱ステップの時間が長いので、ボイド率Ｒｂが低い。実施例４ｂの結果は、良好である。
【０２５４】
比較例１ｂは、ラッピングテープが樹脂フィルムテープのみであるため、差（Ｚ２−Ｚ１）が小さい。
【０２５５】
比較例２ｂは、繊維含有率Ｒ１及び繊維含有率Ｚ１は高いが、差（Ｚ２−Ｚ１）が小さい。このため、シャフトが重く、ボイド率Ｒｂが高い。また、シャフト重量が大きい割に、三点曲げ強度が小さい。即ち、単位重量あたりの三点曲げ強度が小さい。
【０２５６】
比較例３ｂは、ラッピングテープが樹脂フィルムテープのみであるため、差（Ｚ２−Ｚ１）が小さい。
【０２５７】
比較例４ｂでは、一体化テープを用いたが、差（Ｚ２−Ｚ１）は実施例よりも小さい。比較例４ｂでは、ラッピングの際にテープがよじれて、皺が発生した。
【０２５８】
【表４】
2010120191.tif 000006
【０２５９】
【表５】
2010120191.tif 000007
【０２６０】
【表６】
2010120191.tif 000008
【０２６１】
【表７】
2010120191.tif 000009
【０２６２】
このように、実施例は、比較例に比べて評価が高い。この評価結果から、本発明の優位性は明らかである。
【産業上の利用可能性】
【０２６３】
本発明は、ゴルフクラブシャフトをはじめとして、あらゆるＦＲＰ管状体に適用されうる。
【図面の簡単な説明】
【０２６４】
【図１】図１は、本発明の一実施形態で用いられうるマンドレル及びプリプレグを示す図である。
【図２】図２は、第一巻き付け工程の一例を示す一部断面斜視図である。
【図３】図３は、第二巻き付け工程の一例を示す一部断面斜視図である。
【図４】図４は、樹脂フィルムテープの断面図である。
【図５】図５は、本発明の他の実施形態で用いられうるマンドレル及びプリプレグを示す図である。
【図６】図６は、第一巻き付け工程の一例を示す一部断面斜視図である。
【図７】図７は、第二巻き付け工程の一例を示す一部断面斜視図である。
【図８】図８は、ゴムテープの断面図である。
【図９】図９は、本発明の他の実施形態で用いられうるマンドレル及びプリプレグを示す図である。
【図１０】図１０は、テープ巻き付け工程の一例を示す一部断面斜視図である。
【図１１】図１１は、テープ巻き付け工程の他の例を示す一部断面斜視図である。
【図１２】図１２は、三点曲げ強度の測定方法を示す図である。
【符号の説明】
【０２６５】
２・・・マンドレル
４・・・プリプレグ
６・・・中間成形体
８・・・織物テープ
１０・・・樹脂フィルムテープ
１２・・・織物被覆体
ｓ１、ｓ２、ｓ３、ｓ４、ｓ５、ｓ６・・・切断されたプリプレグシート
２ａ・・・マンドレル
４ａ・・・プリプレグ
６ａ・・・中間成形体
８ａ・・・織物テープ
１０ａ・・・ゴムテープ
１２ａ・・・織物被覆体
ｈ１、ｈ２、ｈ３、ｈ４、ｈ５、ｈ６・・・切断されたプリプレグシート
２ｂ・・・マンドレル
４ｂ・・・プリプレグ
６ｂ・・・中間成形体
８ｂ・・・織物テープ
１０ｂ・・・織物テープ
１２ｂ・・・織物被覆体
ｅ１、ｅ２、ｅ３、ｅ４、ｅ５、ｅ６・・・切断されたプリプレグシート
２０・・・シャフト
【図１】
2010120191.tif 000010
【図２】
2010120191.tif 000011
【図３】
2010120191.tif 000012
【図４】
2010120191.tif 000013
【図５】
2010120191.tif 000014
【図６】
2010120191.tif 000015
【図７】
2010120191.tif 000016
【図８】
2010120191.tif 000017
【図９】
2010120191.tif 000018
【図１０】
2010120191.tif 000019
【図１１】
2010120191.tif 000020
【図１２】
2010120191.tif 000021